(57)【要約】【課題】厚みを薄くしつつ、耐衝撃性に優れるような金属材料を主とする電子機器用圧延接合体を提供することを目的とする。【解決手段】金属を主体とする電子機器用圧延接合体であって、ステンレス層とアルミニウム合金層からなり、前記ステンレス層の厚みＴＳ（ｍｍ）及び表面硬度ＨＳ（Ｈｖ）、並びに前記アルミニウム合金層の厚みＴＡＡ（ｍｍ）及び表面硬度ＨＡＡ（Ｈｖ）が下記式（１）  ＨＳＴＳ２＋ＨＡＡＴＡＡ２≧１１．１８      （１）を満たし、ただし、  ０．２≦ＴＳ＋ＴＡＡ≦１．６  ０．０５≦ＴＳ≦０．６  ０．１≦ＴＡＡ≦１．１であることを特徴とする。【選択図】図３
2019025542.tif 000002
【特許請求の範囲】
【請求項１】
金属を主体とする電子機器用圧延接合体であって、
ステンレス層とアルミニウム合金層からなり、
前記ステンレス層の厚みＴＳ（ｍｍ）及び表面硬度ＨＳ（Ｈｖ）、並びに前記アルミニウム合金層の厚みＴＡＡ（ｍｍ）及び表面硬度ＨＡＡ（Ｈｖ）が下記式（１）
ＨＳＴＳ２＋ＨＡＡＴＡＡ２≧１１．１８      （１）
を満たし、ただし、
０．２≦ＴＳ＋ＴＡＡ≦１．６
０．０５≦ＴＳ≦０．６
０．１≦ＴＡＡ≦１．１
である電子機器用圧延接合体。
【請求項２】
下記式（２）
ＨＳＴＳ２＋ＨＡＡＴＡＡ２≧１４．７２      （２）
を満たす請求項１に記載の電子機器用圧延接合体。
【請求項３】
金属を主体とする電子機器用圧延接合体であって、
ステンレス層と純アルミニウム層からなり、
前記ステンレス層の厚みＴＳ（ｍｍ）及び表面硬度ＨＳ（Ｈｖ）、並びに前記純アルミニウム層の厚みＴＡ（ｍｍ）及び表面硬度ＨＡ（Ｈｖ）が下記式（３）
ＨＳＴＳ２＋ＨＡＴＡ２≧１７．９３      （３）
を満たし、ただし、
０．２≦ＴＳ＋ＴＡ≦１．６
０．０５≦ＴＳ≦０．６
０．１≦ＴＡ≦１．１
である電子機器用圧延接合体。
【請求項４】
下記式（４）
ＨＳＴＳ２＋ＨＡＴＡ２≧２２．５２      （４）
を満たす請求項３に記載の電子機器用圧延接合体。
【請求項５】
前記圧延接合体の総厚みに対する前記ステンレス層の厚みＴＳの比率が、１０％以上６０％以下である請求項１〜４のいずれか１項に記載の電子機器用圧延接合体。
【請求項６】
前記ステンレス層の表面硬度ＨＳが、２００以上３８０以下である請求項１〜５のいずれか１項に記載の電子機器用圧延接合体。
【請求項７】
金属を主体とする電子機器用筐体であって、
背面及び／又は側面がステンレス層とアルミニウム合金層からなる圧延接合体を含み、
前記ステンレス層の厚みＴＳ（ｍｍ）及び表面硬度ＨＳ（Ｈｖ）、並びに前記アルミニウム合金層の厚みＴＡＡ（ｍｍ）及び表面硬度ＨＡＡ（Ｈｖ）が下記式（１）
ＨＳＴＳ２＋ＨＡＡＴＡＡ２≧１１．１８      （１）
を満たし、ただし、
０．２≦ＴＳ＋ＴＡＡ≦１．２
０．０５≦ＴＳ≦０．６
０．１≦ＴＡＡ≦１．１
である電子機器用筐体。
【請求項８】
下記式（２）
ＨＳＴＳ２＋ＨＡＡＴＡＡ２≧１４．７２      （２）
を満たす請求項７に記載の電子機器用筐体。
【請求項９】
金属を主体とする電子機器用筐体であって、
背面及び／又は側面がステンレス層と純アルミニウム層からなる圧延接合体を含み、
前記ステンレス層の厚みＴＳ（ｍｍ）及び表面硬度ＨＳ（Ｈｖ）、並びに前記純アルミニウム層の厚みＴＡ（ｍｍ）及び表面硬度ＨＡ（Ｈｖ）が下記式（３）
ＨＳＴＳ２＋ＨＡＴＡ２≧１７．９３      （３）
を満たし、ただし、
０．２≦ＴＳ＋ＴＡ≦１．２
０．０５≦ＴＳ≦０．６
０．１≦ＴＡ≦１．１
である電子機器用筐体。
【請求項１０】
下記式（４）
ＨＳＴＳ２＋ＨＡＴＡ２≧２２．５２      （４）
を満たす請求項９に記載の電子機器用筐体。
【請求項１１】
前記圧延接合体の総厚みに対する前記ステンレス層の厚みＴＳの比率が、１０％以上６０％以下である請求項７〜１０のいずれか１項に記載の電子機器用筐体。
【請求項１２】
前記ステンレス層の表面硬度ＨＳが、２００以上３８０以下である請求項７〜１１のいずれか１項に記載の電子機器用筐体。
【発明の詳細な説明】
【技術分野】
【０００１】
本発明は、電子機器用圧延接合体及び電子機器用筐体に関する。
【背景技術】
【０００２】
携帯電話等に代表されるモバイル電子機器（モバイル端末）の筐体は、ＡＢＳ等の樹脂や、あるいはアルミニウム等の金属材料によって作られている。近年は、電子機器の高機能化に伴い、機器内部の電池容量や実装点数が増加し、より多くの実装スペースの確保が要求されている。より多くの実装スペースを確保するため、筐体のさらなる薄肉化が必須となっている。
【０００３】
特許文献１及び２には、樹脂からなる電子機器の筐体が開示されている。筐体として樹脂を使用する場合、軽量ではあるが金属外観を出せないため高級感を出せないという問題がある。また、樹脂の筐体は、金属筐体と比べて引張強度や弾性率、耐衝撃性が劣るため、これらの特性を向上させるためには筐体の厚みを厚くする必要がある。しかし、前述のとおり、筐体が厚くなると実装スペースが減少してしまう問題があった。
【０００４】
また、筐体に加わる衝撃の大きさによってはクラックが発生する可能性もある。さらに、電磁波シールド性の確保や電気的なグラウンドを取ることに問題があり、樹脂筐体の内側に金属を蒸着したり、金属箔を貼り付ける必要があるため、リサイクル性にも劣る。加えて、放熱性も金属筐体と比べて劣っている。
【０００５】
特許文献３には、アルミニウム又はアルミニウム合金からなる電子機器用筐体が開示されている。アルミニウムを使用することにより、軽量で放熱性に優れ、金属外観を有した電子機器用筐体を得ることができる。アルミニウム合金から作られる筐体の加工方法として、筐体の内面側についてはアルミニウム合金の削り出しが知られている。近年、筐体に用いられる金属材料には、さらなる軽量化、薄化、小型化が求められている。この要求を満たすために、アルミニウム合金として、変形しにくい６０００系や７０００系のアルミニウム合金が用いられるが、このような変形しにくいアルミニウム合金は、プレス加工性が極めて悪く、筐体への加工方法が削り出しに限定されてしまい、コストや生産性等の面で優れるプレス加工による加工は困難であった。また、筐体の外面側は、アルミニウムそのままでは耐食性に劣るため、着色を兼ねたアルマイト処理が必須となり、アルミニウムでは艶のある光沢外観を得ることは困難であった。一方で、ステンレスは光沢外観を得られる素材であるが、重量が重過ぎるため、また放熱性にも劣るため、筐体としての適用は困難であった。
【０００６】
さらに、金属材料として、２種類以上の金属板又は金属箔を積層した圧延接合体（金属積層材、クラッド材）も知られている。圧延接合体は、単独の材料では得られない複合特性を有する高機能性金属材料であり、例えば、ステンレスとアルミニウムとを積層させた圧延接合体が検討されている。
【０００７】
特許文献４には、引張強度を向上させた、ステンレスとアルミニウムとを積層させた圧延接合体について開示されており、具体的には、ステンレス層／アルミニウム層の２層構造又は第１ステンレス層／アルミニウム層／第２ステンレス層の３層構造を有する金属積層材であって、引張強度ＴＳ（ＭＰａ）が、２００≦ＴＳ≦５５０であり、伸びＥＬが１５％以上であり、ステンレス層の表面硬度ＨＶが３００以下である金属積層材が記載されている。
【０００８】
特許文献４では、引張強度等の向上について開示されているが、耐衝撃性については開示されていない。耐衝撃性とは、連続的に加わる荷重ではなく、瞬間的に大きな荷重が加わった際の挙動に関わるのに対し、引張強度は連続的に板面と並行方向に少しずつ荷重が加わった際の強度である点で大きく異なる。このように、引張強度が高い場合に耐衝撃性も高いとは限らない。また、耐衝撃性は、筐体として加工された後の、特に背面における圧延接合体の各層の最終的な硬度や厚みによっても影響を受ける。従って、ステンレスとアルミニウムの圧延接合体において、十分な耐衝撃性を有する圧延接合体を得るための方法はこれまで知られていなかった。
【先行技術文献】
【特許文献】
【０００９】
【特許文献１】特開２００５−１４９４６２号公報
【特許文献２】特許第５５８１４５３号公報
【特許文献３】特開２００２−６４２８３号公報
【特許文献４】国際公開第２０１７／０５７６６５号
【発明の概要】
【発明が解決しようとする課題】
【００１０】
前記のとおり、従来の金属材料を主とする電子機器用筐体やステンレスとアルミニウムとの電子機器用圧延接合体において、耐衝撃性の改善についてはこれまで検討されていなかった。そこで本発明は、厚みを薄くしつつ、耐衝撃性に優れるような金属材料を主とする電子機器用圧延接合体及び電子機器用筐体を提供することを目的とする。
【課題を解決するための手段】
【００１１】
本発明者らは、前記課題を解決するため鋭意検討を行った結果、ステンレスとアルミニウム合金もしくは純アルミニウムとの圧延接合体において、ステンレス層の表面硬度（Ｈｖ）、ステンレス層の厚み、アルミニウム合金層もしくは純アルミニウム層の表面硬度（Ｈｖ）、アルミニウム合金層もしくは純アルミニウム層の厚みの４つのファクターを制御することが耐衝撃性の向上に重要であることを見出し、発明を完成した。すなわち、本発明の要旨は以下の通りである。
【００１２】
（１）金属を主体とする電子機器用圧延接合体であって、
ステンレス層とアルミニウム合金層からなり、
前記ステンレス層の厚みＴＳ（ｍｍ）及び表面硬度ＨＳ（Ｈｖ）、並びに前記アルミニウム合金層の厚みＴＡＡ（ｍｍ）及び表面硬度ＨＡＡ（Ｈｖ）が下記式（１）
ＨＳＴＳ２＋ＨＡＡＴＡＡ２≧１１．１８      （１）
を満たし、ただし、
０．２≦ＴＳ＋ＴＡＡ≦１．６
０．０５≦ＴＳ≦０．６
０．１≦ＴＡＡ≦１．１
である電子機器用圧延接合体。
（２）下記式（２）
ＨＳＴＳ２＋ＨＡＡＴＡＡ２≧１４．７２      （２）
を満たす前記（１）に記載の電子機器用圧延接合体。
（３）金属を主体とする電子機器用圧延接合体であって、
ステンレス層と純アルミニウム層からなり、
前記ステンレス層の厚みＴＳ（ｍｍ）及び表面硬度ＨＳ（Ｈｖ）、並びに前記純アルミニウム層の厚みＴＡ（ｍｍ）及び表面硬度ＨＡ（Ｈｖ）が下記式（３）
ＨＳＴＳ２＋ＨＡＴＡ２≧１７．９３      （３）
を満たし、ただし、
０．２≦ＴＳ＋ＴＡ≦１．６
０．０５≦ＴＳ≦０．６
０．１≦ＴＡ≦１．１
である電子機器用圧延接合体。
（４）下記式（４）
ＨＳＴＳ２＋ＨＡＴＡ２≧２２．５２      （４）
を満たす前記（３）に記載の電子機器用圧延接合体。
（５）前記圧延接合体の総厚みに対する前記ステンレス層の厚みＴＳの比率が、１０％以上６０％以下である前記（１）〜（４）のいずれか１つに記載の電子機器用圧延接合体。（６）前記ステンレス層の表面硬度ＨＳが、２００以上３８０以下である前記（１）〜（５）のいずれか１項に記載の電子機器用圧延接合体。
（７）金属を主体とする電子機器用筐体であって、
背面及び／又は側面がステンレス層とアルミニウム合金層からなる圧延接合体を含み、
前記ステンレス層の厚みＴＳ（ｍｍ）及び表面硬度ＨＳ（Ｈｖ）、並びに前記アルミニウム合金層の厚みＴＡＡ（ｍｍ）及び表面硬度ＨＡＡ（Ｈｖ）が下記式（１）
ＨＳＴＳ２＋ＨＡＡＴＡＡ２≧１１．１８      （１）
を満たし、ただし、
０．２≦ＴＳ＋ＴＡＡ≦１．２
０．０５≦ＴＳ≦０．６
０．１≦ＴＡＡ≦１．１
である電子機器用筐体。
（８）下記式（２）
ＨＳＴＳ２＋ＨＡＡＴＡＡ２≧１４．７２      （２）
を満たす前記（７）に記載の電子機器用筐体。
（９）金属を主体とする電子機器用筐体であって、
背面及び／又は側面がステンレス層と純アルミニウム層からなる圧延接合体を含み、
前記ステンレス層の厚みＴＳ（ｍｍ）及び表面硬度ＨＳ（Ｈｖ）、並びに前記純アルミニウム層の厚みＴＡ（ｍｍ）及び表面硬度ＨＡ（Ｈｖ）が下記式（３）
ＨＳＴＳ２＋ＨＡＴＡ２≧１７．９３      （３）
を満たし、ただし、
０．２≦ＴＳ＋ＴＡ≦１．２
０．０５≦ＴＳ≦０．６
０．１≦ＴＡ≦１．１
である電子機器用筐体。
（１０）下記式（４）
ＨＳＴＳ２＋ＨＡＴＡ２≧２２．５２      （４）
を満たす前記（９）に記載の電子機器用筐体。
（１１）前記圧延接合体の総厚みに対する前記ステンレス層の厚みＴＳの比率が、１０％以上６０％以下である前記（７）〜（１０）のいずれか１つに記載の電子機器用筐体。
（１２）前記ステンレス層の表面硬度ＨＳが、２００以上３８０以下である前記（７）〜（１１）のいずれか１つに記載の電子機器用筐体。
【発明の効果】
【００１３】
本発明によれば、耐衝撃性に優れる電子機器用圧延接合体及び電子機器用筐体を得ることができる。この電子機器用圧延接合体は、高い耐衝撃性を利用して、特にスマートフォンやタブレット等のモバイル電子機器（モバイル端末）用の筐体として好適に用いることができる。また、高い耐衝撃性を活かして、モバイル電子機器の内部補強部材等の電子機器に用いる部品としても好適に用いることができる。
【図面の簡単な説明】
【００１４】
【図１】実施例及び比較例に係る圧延接合体についての変形高さの測定方法を説明するための図である。
【図２】実施例及び比較例に係る圧延接合体についての変形高さの測定方法を説明するための図である。
【図３】実施例１〜１８及び比較例１〜２の圧延接合体についての、ＨＳＴＳ２＋ＨＡＡＴＡＡ２と変形高さ（μｍ）の関係を示すグラフである。
【図４】実施例１９〜２３及び比較例３の圧延接合体についての、ＨＳＴＳ２＋ＨＡＴＡ２と変形高さ（μｍ）の関係を示すグラフである。
【図５】本発明に係る電子機器用筐体の第１の実施形態を示す斜視図である。
【図６】本発明に係る電子機器用筐体の第１の実施形態のＸ−Ｘ’方向における断面斜視図である。
【発明を実施するための形態】
【００１５】
以下、本発明を詳細に説明する。
１．電子機器用圧延接合体
本発明の電子機器用圧延接合体は、金属を主体とし、ステンレス層とアルミニウム合金層、又はステンレス層と純アルミニウム層から構成される。この圧延接合体は、モバイル電子機器等の各種電子機器の筐体材料として好適であり、特に、電子機器の背面及び／又は側面の材料として好ましく用いられる。ここで背面とは、電子機器を構成する筐体における、表示部（ティスプレイ）が設けられる側とは反対側の面を指す。なお、筐体の内側は、圧延接合体とは別の金属材料やプラスチック材料等が積層していても良い。
【００１６】
圧延接合体は、２層以上からなり、好ましくは２〜４層からなり、より好ましくは２層又は３層からなり、特に好ましくは２層からなる。好ましい実施形態において、圧延接合体は、金属光沢を有する外観を得るため、筐体として用いる場合の筐体外側をステンレス層とし、ステンレス層／アルミニウム合金層又は純アルミニウム層の２層からなる圧延接合体、又はステンレス層／アルミニウム合金層又は純アルミニウム層／ステンレス層の３層からなる圧延接合体である。また、アルマイト外観を得るために、筐体の外側をアルミニウム合金層又は純アルミニウム層として、アルミニウム合金層又は純アルミニウム層／ステンレス層の２層からなる圧延接合体、あるいはアルミニウム合金層又は純アルミニウム層／ステンレス層／アルミニウム合金層又は純アルミニウム層の３層からなる圧延接合体としても良い。本発明において、圧延接合体の構成は、圧延接合体の用途や目的とする特性に応じて選択できる。
【００１７】
ステンレス層を構成するステンレスとしては、特に限定されずに、ＳＵＳ３０４、ＳＵＳ２０１、ＳＵＳ３１６、ＳＵＳ３１６Ｌ、ＳＵＳ３０１及びＳＵＳ４３０等の板材を用いることができる。圧延接合前のステンレスの硬度が硬過ぎると、圧延接合時の密着強度を十分に確保できない虞がある。また、必然的に圧延接合後のステンレス層の硬度も硬くなるため、後述する筐体等への加工成形が困難となる虞がある。そのため、圧延接合前のステンレスの調質としては、焼鈍材（ＢＡ材）又は１／２Ｈ材が好ましい。圧延接合後、筐体に成形加工する前においては、プレス加工性の観点から３／４Ｈ相当以下の硬度を有することが好ましく、より好ましくは１／２Ｈ相当以下の硬度を有することが好ましい。本発明においては、筐体へ成形加工する前の圧延接合体（電子機器用圧延接合体）、及びこの圧延接合体を成形加工して得られた筐体（電子機器用筐体）の両方の状態で、後述の関係式を満たす硬度を有することを特徴とする。
【００１８】
アルミニウム合金層を構成するアルミニウム合金としては、アルミニウム以外の金属元素として、少なくとも１種の添加金属元素を含有する板材を用いることができる。添加金属元素は、好ましくはＭｇ、Ｍｎ、Ｓｉ及びＣｕである。アルミニウム合金中の添加金属元素の合計含有量は、好ましくは０．５質量％超であり、より好ましくは１質量％超である。アルミニウム合金は、好ましくはＭｇ、Ｍｎ、Ｓｉ及びＣｕから選ばれる少なくとも１種の添加金属元素を１質量％超の合計含有量で含有する。
【００１９】
アルミニウム合金としては、例えば、ＪＩＳに規定のＡｌ−Ｃｕ系合金（２０００系）、Ａｌ−Ｍｎ系合金（３０００系）、Ａｌ−Ｓｉ系合金（４０００系）、Ａｌ−Ｍｇ系合金（５０００系）、Ａｌ−Ｍｇ−Ｓｉ系合金（６０００系）及びＡｌ−Ｚｎ−Ｍｇ系合金（７０００系）を用いることができ、プレス加工性、強度、耐食性及び耐衝撃性の観点から３０００系、５０００系、６０００系及び７０００系のアルミニウム合金が好ましく、特にこれらのバランスとコストの観点から５０００系のアルミニウム合金がより好ましい。アルミニウム合金は、好ましくはＭｇを０．３質量％以上含有する。
【００２０】
また、純アルミニウム層を構成する純アルミニウムとしては、特に限定されるものではなく、９９．５質量％以上がアルミニウムである材料であれば良く、例えば、ＪＩＳに規定の１０００系の純アルミニウムを用いることができる。
【００２１】
本発明において、電子機器用圧延接合体は、ステンレス層の表面硬度ＨＳ（Ｈｖ）と、ステンレス層の厚みＴＳ（ｍｍ）と、アルミニウム合金層の表面硬度ＨＡＡ（Ｈｖ）もしくは純アルミニウム層の表面硬度ＨＡ（Ｈｖ）と、アルミニウム合金層の厚みＴＡＡ（ｍｍ）もしくは純アルミニウム層の厚みＴＡ（ｍｍ）とが特定の関係式を満たすことを特徴とする。
【００２２】
本発明者らは、ステンレス層とアルミニウム合金層もしくは純アルミニウム層とからなる圧延接合体において、耐衝撃性への寄与が特に大きい要素について検討したところ、後述の試験条件で耐衝撃試験を行った際の「変形高さ」に影響するパラメータとして、各層の表面硬度及び厚みを特定の関係式を満たすように制御することが有効であることを見い出した。
特に、薄型化による実装容量増加が求められる電子機器用圧延接合体において、圧延接合体の厚みが薄くとも、例えば筐体の背面として用いる場合の厚みが０．６ｍｍ以下であっても耐衝撃性に優れる圧延接合体の層構成を特定した。
【００２３】
具体的には、ステンレス層とアルミニウム合金層からなる電子機器用圧延接合体においては、ステンレス層の厚みＴＳ（ｍｍ）及び表面硬度ＨＳ（Ｈｖ）、並びにアルミニウム合金層の厚みＴＡＡ（ｍｍ）及び表面硬度ＨＡＡ（Ｈｖ）が下記式（１）
ＨＳＴＳ２＋ＨＡＡＴＡＡ２≧１１．１８      （１）
を満たすことが必要である。上記関係式を満たすことにより、耐衝撃性試験における「変形高さ」を４００μｍ以下と小さくすることができ、耐衝撃性が高く、筐体の用途に適することが分かった。
【００２４】
また、上記のステンレス層の厚みＴＳ（ｍｍ）及び表面硬度ＨＳ（Ｈｖ）、並びにアルミニウム合金層の厚みＴＡＡ（ｍｍ）及び表面硬度ＨＡＡ（Ｈｖ）は、下記式（２）
ＨＳＴＳ２＋ＨＡＡＴＡＡ２≧１４．７２      （２）
を満たすことがより好ましい。これにより、「変形高さ」を３４０μｍ以下とし、厚み０．６ｍｍのＡｌ合金（Ａ５０５２、Ｈ３４材）と同等以上の高い耐衝撃性を有しながら、かつ、ステンレスの光沢外観を有することができ、モバイル電子機器用筐体の用途に特に適する。
【００２５】
上記「ＨＳＴＳ２＋ＨＡＡＴＡＡ２」の値の上限は特に限定されないが、この値が高過ぎると、圧延接合体が厚くなり、薄型化が困難となることが懸念されるため、例えば３００ｃｍ２（１５ｃｍ×２０ｃｍ）以内のモバイル電子機器の筐体用、例えばスマートフォン等の筐体用途においては８０以下が好ましく、より好ましくは６０以下、さらなる薄型化を求める場合、さらに好ましくは５０以下であり、特に好ましくは３０以下である。３００ｃｍ２を超えるモバイル電子機器の筐体用、例えばタブレット等の筐体用途においては、ある程度の厚みと強度が求められるため、好ましくは１３０以下である。
【００２６】
また、ステンレス層と純アルミニウム層からなる電子機器用圧延接合体においては、ステンレス層の厚みＴＳ（ｍｍ）及び表面硬度ＨＳ（Ｈｖ）、並びに純アルミニウム層の厚みＴＡ（ｍｍ）及び表面硬度ＨＡ（Ｈｖ）が、下記式（３）
ＨＳＴＳ２＋ＨＡＴＡ２≧１７．９３      （３）
を満たすことが必要である。上記関係式を満たすことにより、耐衝撃性試験における「変形高さ」を４００μｍ以下と小さくすることができ、耐衝撃性が高く、筐体の用途に適することが分かった。
【００２７】
さらに、上記のステンレス層の厚みＴＳ（ｍｍ）及び表面硬度ＨＳ（Ｈｖ）、並びに純アルミニウム層の厚みＴＡ（ｍｍ）及び表面硬度ＨＡ（Ｈｖ）は、下記式（４）
ＨＳＴＳ２＋ＨＡＴＡ２≧２２．５２      （４）
を満たすことがより好ましい。これにより、「変形高さ」を３４０μｍ以下とし、厚み０．６ｍｍのＡｌ合金（Ａ５０５２、Ｈ３４材）と同等以上の高い耐衝撃性を有しながら、かつ、ステンレスの光沢外観を有することができ、モバイル電子機器用筐体の用途に特に適する。
【００２８】
上記「ＨＳＴＳ２＋ＨＡＴＡ２」の値の上限は特に限定されないが、この値が高過ぎると、圧延接合体が厚くなり、薄型化が困難となることが懸念されるため、例えば３００ｃｍ２（１５ｃｍ×２０ｃｍ）以内のモバイル電子機器の筐体用、例えばスマートフォン等の筐体用途においては８０以下が好ましく、より好ましくは６０以下、さらなる薄型化を求める場合、さらに好ましくは５０以下であり、特に好ましくは４０以下である。３００ｃｍ２を超えるモバイル電子機器の筐体用、例えばタブレット等の筐体用途においては、ある程度の厚みと強度が求められるため、好ましくは１４０以下である。
【００２９】
ステンレス層とアルミニウム合金層もしくは純アルミニウム層（「アルミニウム合金層」及び「純アルミニウム層」を総称して「アルミニウム層」という）からなる電子機器用圧延接合体において、ステンレス層の表面硬度、厚み、アルミニウム層の表面硬度、厚みが耐衝撃性についての重要なパラメータとなることについて、本発明者らは以下のように考察する。具体的には、ステンレスの光沢外観を有する電子機器用圧延接合体を得ることを目的として、放熱性を得るためにステンレス層とアルミニウム層との圧延接合体を採用する場合、ステンレス層は一定の厚み以上、具体的には、光沢外観だけであれば０．０１５ｍｍ以上あれば問題ないが、製造工程上、ハンドリングの観点から実際には０．０５ｍｍ以上の厚みが必要である。ところが、残りすべてをアルミニウム層としてしまうと、次のような問題があることが分かった。すなわち、ステンレス層とアルミニウム層との十分な接合強度を得るために、後述のような接合後の処理が必要である。しかしながら、本発明者らが試行した結果、従来のステンレス層とアルミニウム層との接合体においては、加熱処理によりアルミニウム層が軟化してしまうために耐衝撃性が著しく低下してしまうということが分かった。つまり、接合強度の向上のために所定の温度での熱処理を行うが、この熱処理温度は、ステンレス層は未再結晶温度域でありほぼ軟化しない温度であるのに対し、アルミニウム層は加工ひずみが除かれて軟化する温度域である。そして、アルミニウム層の硬度が低過ぎる場合、アルミニウム層の厚みを一定以上、具体的には０．８５ｍｍ以上としなければ十分な耐衝撃性が得られないことが分かった。しかしながらアルミニウム層を０．８５ｍｍ以上とすると、圧延接合体の総厚みが０．９ｍｍ以上となり、筐体として用いる場合の厚みが厚くなり過ぎるため、筐体内部の実装容量が大幅に低下してしまう。したがって、ステンレス層も一定の厚みが必要である。その一方で、ステンレス層が厚くなればなるほど、筐体の重量が重くなってしまう。そこで、このような課題をクリアするために、本発明者らはアルミニウム層の硬度を一定値以上とした上で、さらにアルミニウム層の厚みを厚くする、ステンレス層の硬度を高くする、ステンレス層の厚みを厚くする、のいずれか、もしくは複合的な手段をとる必要があることを見出し、各パラメー
タを制御することによって、ステンレス層の光沢外観を有し、かつ、薄型化が可能な電子機器用圧延接合体を得ることができた。
【００３０】
電子機器用圧延接合体の総厚みに対するステンレス層の厚みＴＳの比率は、ステンレス層とアルミニウム層の厚みが式（１）〜（４）を満たしていれば特に制限されないが、好ましくは１０％以上６０％以下であり、より好ましくは１２％以上５０％以下であり、さらに好ましくは１５％以上５０％以下である。ステンレス層の厚み比率がこの範囲であると、圧延接合体の耐衝撃性を十分に確保しつつ、アルミニウム層による放熱性の効果も十分に有する筐体が得られる。なお、ステンレス層の厚み比率とは、圧延接合体においてステンレス層が２層以上存在する場合、圧延接合体の総厚みに対するステンレス層の厚みの合計の比率をいう。また、アルミニウム層の厚み比率も、前記ステンレス層の厚み比率と同様に、筐体における圧延接合体にアルミニウム層が２層以上存在する場合、圧延接合体の総厚みに対するアルミニウム層の厚みの合計の比率をいう。
【００３１】
電子機器用圧延接合体の総厚みは、ＴＳ＋ＴＡＡ、もしくはＴＳ＋ＴＡで表され、特に限定はされないが、内部の実装容量を増加させる観点から、通常、上限が１．６ｍｍ以下、好ましくは１．２ｍｍ以下であり、より好ましくは１．０ｍｍ以下であり、さらに好ましくは０．８ｍｍ以下である。下限は０．２ｍｍ以上、好ましくは０．３ｍｍ以上であり、より好ましくは０．４ｍｍ以上である。電子機器用圧延接合体の総厚みは、圧延接合体の任意の３０点における厚みをマイクロメータで測定し、得られた測定値の平均値をいう。
【００３２】
ステンレス層の厚みＴＳは、薄型化の際の耐衝撃性の確保の観点から、０．０５ｍｍ以上０．６ｍｍ以下である。好ましくは０．１ｍｍ以上０．５ｍｍ以下であり、より好ましくは０．１ｍｍ以上０．４ｍｍ以下である。なお、ステンレス層の厚みとは、圧延接合体が２層以上のステンレス層を有する場合、各ステンレス層の厚みの合計をいう。圧延接合体のステンレス層の厚みは、圧延接合体の断面の光学顕微鏡写真を取得し、その光学顕微鏡写真において任意の１０点におけるステンレス層の厚みを計測し、得られた値の平均値をいう。
【００３３】
ステンレス層の表面硬度ＨＳ（Ｈｖ）は、マイクロビッカース硬度計（荷重２００ｇｆ）を用い、ＪＩＳ  Ｚ  ２２４４（ビッカース硬さ試験−試験方法）に準じて測定することができる。好ましくは２００以上であり、さらに好ましくは２２０以上、特に好ましくは２３０以上である。本発明では、他のパラメータが一定の場合、ステンレス層の硬度が高くなると変形高さは小さくなることから、耐衝撃性の高い電子機器圧延接合体となる。したがって、圧延接合体の耐衝撃性の観点からは、ＨＳは高い方が好ましいが、一方で、筐体に成形加工する前の圧延接合体においては、ステンレス層が硬過ぎると、プレス成形、特に絞り成形の際に割れ等が発生し、成形性が著しく低下する虞があるため、筐体へ成形加工することが困難となる可能性がある。そのため、ステンレス層の硬度は好ましくは３８０以下、より好ましくは３４０以下、さらに好ましくは３３０以下とする必要がある。
【００３４】
アルミニウム合金層の厚みＴＡＡは、通常０．１ｍｍ以上１．１ｍｍ以下であれば適用可能である。圧延接合体の耐衝撃性を向上させ、また、放熱性を確保し軽量化も図る観点から、好ましくは０．１２ｍｍ以上０．９ｍｍ以下、より好ましくは０．１５ｍｍ以上０．７２ｍｍ以下である。なお、圧延接合体のアルミニウム合金層の厚みとは、圧延接合体が２層以上のアルミニウム合金層を有する場合、各アルミニウム合金層の厚みの合計をいう。圧延接合体のアルミニウム合金層の厚みは、圧延接合体の断面の光学顕微鏡写真を取得し、その光学顕微鏡写真において任意の１０点におけるアルミニウム合金層の厚みを計測し、得られた値の平均値をいう。
【００３５】
アルミニウム合金層の表面硬度ＨＡＡ（Ｈｖ）は、特に制限されないが、硬くなる程、耐衝撃性は向上する。そのため、上限は特にないが、好ましくは８５Ｈｖ以下である。下限としては４０Ｈｖ以上が好ましく、さらに好ましくは５０Ｈｖ以上あれば良好な耐衝撃性が得られる。本発明において、アルミニウム合金層の表面硬度ＨＡＡは、マイクロビッカース硬度計（荷重５０ｇｆ）を用い、ＪＩＳ  Ｚ  ２２４４（ビッカース硬さ試験−試験方法）に準じて測定することができる。
【００３６】
純アルミニウム層の厚みＴＡは、アルミニウム合金層と同様に、通常０．１ｍｍ以上１．１ｍｍ以下であれば適用可能である。圧延接合体の耐衝撃性を向上させ、また、放熱性を確保し軽量化も図るためには、好ましくは０．１２ｍｍ以上０．９ｍｍ以下、より好ましくは０．１５ｍｍ以上０．７２ｍｍ以下である。なお、圧延接合体の純アルミニウム層の厚みとは、圧延接合体が２層以上の純アルミニウム層を有する場合、各純アルミニウム層の厚みの合計をいう。圧延接合体の純アルミニウム層の厚みは、圧延接合体の断面の光学顕微鏡写真を取得し、その光学顕微鏡写真において任意の１０点における純アルミニウム層の厚みを計測し、得られた値の平均値をいう。
【００３７】
純アルミニウム層の表面硬度ＨＡ（Ｈｖ）は、特に制限されないが、アルミニウム合金と同様に、硬くなる程、耐衝撃性は向上する。そのため、上限は特にないが、好ましくは５０Ｈｖ以下である。下限としては２０Ｈｖ以上であることが好ましく、さらに好ましくは２５Ｈｖ以上である。本発明において、純アルミニウム層の表面硬度ＨＡは、マイクロビッカース硬度計（荷重５０ｇｆ）を用い、ＪＩＳ  Ｚ  ２２４４（ビッカース硬さ試験−試験方法）に準じて測定することができる。
【００３８】
２．電子機器用筐体
続いて、本発明に係る電子機器用筐体の構成について説明する。まず、本発明の電子機器用筐体の第１の実施形態を図５及び図６に示す。図５は、本発明の電子機器用筐体の第１の実施形態を示す斜視図であり、図６は、本発明の電子機器用筐体の第１の実施形態のＸ−Ｘ’方向における断面斜視図である。電子機器用筐体５は、背面５０と側面５１からなり、背面５０及び／又は側面５１が、ステンレス層とアルミニウム合金層又は純アルミニウム層からなる圧延接合体を含み、その圧延接合体として、上述の電子機器用圧延接合体をそのまま適用することができる。それゆえ、耐衝撃性を向上させる観点から、上記の電子機器用圧延接合体に必要とされる特性値の条件・範囲は電子機器用筐体に同様に当てはまる。ただし、電子機器用筐体は、上記の電子機器用圧延接合体から、プレス加工や内面の削り出し加工等の成形加工を経て適宜製造されるため、プレス加工や削り出し処理によって、各層の厚みが薄くなり、表面硬度が硬くなる場合がある。
【００３９】
本発明の電子機器用筐体は、金属を主体とし、背面及び／又は側面がステンレス層とアルミニウム合金層、又はステンレス層と純アルミニウム層からなる圧延接合体を含む。図５に示すように、ここで背面５０とは、スマートフォン等の電子機器を構成する筐体における、表示部（ティスプレイ、図示せず）が設けられる側とは反対側の面を指す。また、電子機器用筐体５の内側は、圧延接合体とは別の金属材料やプラスチック材料等が積層していても良い。なお、電子機器用筐体５は、圧延接合体を背面５０に含む場合、背面５０の全体又は一部（例えば、図５の平面部分Ａで示すような、２ｃｍ×２ｃｍ以上、例えば２５ｍｍ×２５ｍｍの平面部分）が、電子機器用圧延接合体について記載した前記の特性を満たしていれば良い。また、電子機器用筐体５は、その背面５０に圧延接合体を含む構造とすることができるが、電子機器の構造によっては本構造に限定されるものではなく、背面５０と側面５１とが圧延接合体からなる構造であっても良く、また、側面５１に圧延接合体を含む構造であっても良い。
【００４０】
次に、本発明の電子機器用筐体の第２の実施形態について説明する。本実施形態では、センターフレームである電子機器用筐体が、ガラスや樹脂等の表示部及び背面によって挟まれた電子機器構造を示しており、電子機器用筐体は、側面と、その側面に接続された内部補強フレーム（電子機器用筐体における背面を構成する）から構成される。電子機器用筐体は、側面及び／又は内部補強フレームが、ステンレス層とアルミニウム合金層又は純アルミニウム層からなる圧延接合体を含むことができる。ここで内部補強フレームとは、スマートフォン等の電子機器の内部に位置し、電子機器全体の剛性向上や電池やプリント基板等の部品を実装する支持体としての役割を果たす支持板のことを意味する。内部補強フレームは、通常、接続やアセンブリのための穴を有する。穴は、例えばプレス等によって開けることが可能である。本実施形態においては、側面と内部補強フレームとを一体に構成することができるが、それに限定されるものではなく、側面と内部補強フレームとを一体化しなくても良い。また、側面だけに圧延接合体を適用しても良い。なお、本実施形態の電子機器用筐体についても、前記の電子機器用筐体５と同様に、電子機器の構造に応じて適宜変形することができ、上記で説明したような構造に限定されるものではない。
【００４１】
圧延接合体は、２層以上からなり、好ましくは２〜４層からなり、より好ましくは２層又は３層からなり、特に好ましくは２層からなる。好ましい実施形態において、圧延接合体は、金属光沢を有する外観を得るため、筐体外側をステンレス層とし、ステンレス層／アルミニウム合金層又は純アルミニウム層の２層からなる圧延接合体、又はステンレス層／アルミニウム合金層又は純アルミニウム層／ステンレス層の３層からなる圧延接合体である。また、アルマイト外観を得るために、筐体の外側をアルミニウム合金層又は純アルミニウム層として、アルミニウム合金層又は純アルミニウム層／ステンレス層の２層からなる圧延接合体、あるいはアルミニウム合金層又は純アルミニウム層／ステンレス層／アルミニウム合金層又は純アルミニウム層の３層からなる圧延接合体としても良い。本発明において、筐体における圧延接合体の構成は、筐体の用途や目的とする特性に応じて選択できる。
【００４２】
ステンレス層を構成するステンレスとしては、特に限定されずに、ＳＵＳ３０４、ＳＵＳ２０１、ＳＵＳ３１６、ＳＵＳ３１６Ｌ、ＳＵＳ３０１及びＳＵＳ４３０等の板材を用いることができる。
【００４３】
アルミニウム合金層を構成するアルミニウム合金としては、アルミニウム以外の金属元素として、少なくとも１種の添加金属元素を含有する板材を用いることができる。添加金属元素は、好ましくはＭｇ、Ｍｎ、Ｓｉ及びＣｕである。アルミニウム合金中の添加金属元素の合計含有量は、好ましくは０．５質量％超であり、より好ましくは１質量％超である。アルミニウム合金は、好ましくはＭｇ、Ｍｎ、Ｓｉ及びＣｕから選ばれる少なくとも１種の添加金属元素を１質量％超の合計含有量で含有する。
【００４４】
アルミニウム合金としては、例えば、ＪＩＳに規定のＡｌ−Ｃｕ系合金（２０００系）、Ａｌ−Ｍｎ系合金（３０００系）、Ａｌ−Ｓｉ系合金（４０００系）、Ａｌ−Ｍｇ系合金（５０００系）、Ａｌ−Ｍｇ−Ｓｉ系合金（６０００系）及びＡｌ−Ｚｎ−Ｍｇ系合金（７０００系）を用いることができ、強度、耐食性及び耐衝撃性の観点から３０００系、５０００系、６０００系及び７０００系のアルミニウム合金が好ましく、特にこれらのバランスとコストの観点から５０００系のアルミニウム合金がより好ましい。アルミニウム合金は、好ましくはＭｇを０．３質量％以上含有する。
【００４５】
また、純アルミニウム層を構成する純アルミニウムとしては、特に限定されるものではなく、９９．５質量％以上がアルミニウムである材料であれば良く、例えば、ＪＩＳに規定の１０００系の純アルミニウムを用いることができる。
【００４６】
本発明において、電子機器用筐体は、ステンレス層の表面硬度ＨＳ（Ｈｖ）と、ステンレス層の厚みＴＳ（ｍｍ）と、アルミニウム合金層の表面硬度ＨＡＡ（Ｈｖ）もしくは純アルミニウム層の表面硬度ＨＡ（Ｈｖ）と、アルミニウム合金層の厚みＴＡＡ（ｍｍ）もしくは純アルミニウム層の厚みＴＡ（ｍｍ）とが特定の関係式を満たすことを特徴とする。
【００４７】
本発明者らは、筐体における、ステンレス層とアルミニウム合金層もしくは純アルミニウム層とからなる圧延接合体において、耐衝撃性への寄与が特に大きい要素について検討したところ、後述の試験条件で耐衝撃試験を行った際の「変形高さ」に影響するパラメータとして、各層の表面硬度及び厚みを特定の関係式を満たすように制御することが有効であることを見い出した。
特に、薄型化による実装容量増加が求められる電子機器用筐体において、圧延接合体の厚みが薄くとも、例えば筐体の背面の厚みが０．６ｍｍ以下であっても耐衝撃性に優れる圧延接合体の層構成を特定した。
【００４８】
具体的には、背面にステンレス層とアルミニウム合金層からなる圧延接合体を有する電子機器用筐体においては、ステンレス層の厚みＴＳ（ｍｍ）及び表面硬度ＨＳ（Ｈｖ）、並びにアルミニウム合金層の厚みＴＡＡ（ｍｍ）及び表面硬度ＨＡＡ（Ｈｖ）が下記式（１）
ＨＳＴＳ２＋ＨＡＡＴＡＡ２≧１１．１８      （１）
を満たすことが必要である。上記関係式を満たすことにより、耐衝撃性試験における「変形高さ」を４００μｍ以下と小さくすることができ、耐衝撃性が高く、筐体の用途に適することが分かった。
【００４９】
また、上記のステンレス層の厚みＴＳ（ｍｍ）及び表面硬度ＨＳ（Ｈｖ）、並びにアルミニウム合金層の厚みＴＡＡ（ｍｍ）及び表面硬度ＨＡＡ（Ｈｖ）は、下記式（２）
ＨＳＴＳ２＋ＨＡＡＴＡＡ２≧１４．７２      （２）
を満たすことがより好ましい。これにより、「変形高さ」を３４０μｍ以下とし、厚み０．６ｍｍのＡｌ合金（Ａ５０５２、Ｈ３４材）と同等以上の高い耐衝撃性を有しながら、かつ、ステンレスの光沢外観を有することができ、モバイル電子機器用筐体の用途に特に適する。
【００５０】
また、背面にステンレス層と純アルミニウム層からなる圧延接合体を有する電子機器用筐体においては、ステンレス層の厚みＴＳ（ｍｍ）及び表面硬度ＨＳ（Ｈｖ）、並びに純アルミニウム層の厚みＴＡ（ｍｍ）及び表面硬度ＨＡ（Ｈｖ）が、下記式（３）
ＨＳＴＳ２＋ＨＡＴＡ２≧１７．９３      （３）
を満たすことが必要である。上記関係式を満たすことにより、耐衝撃性試験における「変形高さ」を４００μｍ以下と小さくすることができ、耐衝撃性が高く、筐体の用途に適することが分かった。
【００５１】
さらに、上記のステンレス層の厚みＴＳ（ｍｍ）及び表面硬度ＨＳ（Ｈｖ）、並びに純アルミニウム層の厚みＴＡ（ｍｍ）及び表面硬度ＨＡ（Ｈｖ）は、下記式（４）
ＨＳＴＳ２＋ＨＡＴＡ２≧２２．５２      （４）
を満たすことがより好ましい。これにより、「変形高さ」を３４０μｍ以下とし、厚み０．６ｍｍのＡｌ合金（Ａ５０５２、Ｈ３４材）と同等以上の高い耐衝撃性を有しながら、かつ、ステンレスの光沢外観を有することができ、モバイル電子機器用筐体の用途に特に適する。
【００５２】
ステンレス層とアルミニウム合金層もしくは純アルミニウム層（「アルミニウム合金層」及び「純アルミニウム層」を総称して「アルミニウム層」という）からなる圧延接合体を有する電子機器用筐体において、ステンレス層の表面硬度、厚み、アルミニウム層の表面硬度、厚みが耐衝撃性についての重要なパラメータとなることについて、本発明者らは以下のように考察する。具体的には、ステンレスの光沢外観を有する電子機器用筐体を得ることを目的として、放熱性を得るためにステンレス層とアルミニウム層との圧延接合体を採用する場合、ステンレス層は一定の厚み以上、具体的には、光沢外観だけであれば０．０１５ｍｍ以上あれば問題ないが、製造工程上、ハンドリングの観点から実際には０．０５ｍｍ以上の厚みが必要である。ところが、残りすべてをアルミニウム層としてしまうと、次のような問題があることが分かった。すなわち、ステンレス層とアルミニウム層との十分な接合強度を得るために、後述のような接合後の処理が必要である。しかしながら、本発明者らが試行した結果、従来のステンレス層とアルミニウム層との接合体においては、加熱処理によりアルミニウム層が軟化してしまうために耐衝撃性が著しく低下してしまうということが分かった。つまり、接合強度の向上のために所定の温度での熱処理を行うが、この熱処理温度は、ステンレス層は未再結晶温度域でありほぼ軟化しない温度であるのに対し、アルミニウム層は加工ひずみが除かれて軟化する温度域である。そして、アルミニウム層の硬度が低過ぎる場合、アルミニウム層の厚みを一定以上、具体的には０．８５ｍｍ以上としなければ十分な耐衝撃性が得られないことが分かった。しかしながらアルミニウム層を０．８５ｍｍ以上とすると、圧延接合体の総厚みが０．９ｍｍ以上となり、筐体の厚みが厚くなり過ぎるため、筐体内部の実装容量が大幅に低下してしまう。したがって、ステンレス層も一定の厚みが必要である。その一方で、ステンレス層が厚くなればなるほど、筐体の重量が重くなってしまう。そこで、このような課題をクリアするために、本発明者らはアルミニウム層の硬度を一定値以上とした上で、さらにアルミニウム層の厚みを厚くする、ステンレス層の硬度を高くする、ステンレス層の厚みを厚くする、のいずれか、もしくは複合的な手段をとる必要があることを見出し、各パラメータを制御す
ることによって、ステンレス層の光沢外観を有し、かつ、薄型化した電子機器用筐体を得ることができた。
【００５３】
電子機器用筐体における圧延接合体の総厚みに対するステンレス層の厚みＴＳの比率は、ステンレス層とアルミニウム層の厚みが式（１）〜（４）を満たしていれば特に制限されないが、好ましくは１０％以上６０％以下であり、より好ましくは１２％以上５０％以下であり、さらに好ましくは１５％以上５０％以下である。ステンレス層の厚み比率がこの範囲であると、筐体の耐衝撃性を十分に確保しつつ、アルミニウム層による放熱性の効果も十分に有する筐体が得られる。なお、ステンレス層の厚み比率とは、筐体における圧延接合体にステンレス層が２層以上存在する場合、圧延接合体の総厚みに対するステンレス層の厚みの合計の比率をいう。また、アルミニウム層の厚み比率も、前記ステンレス層の厚み比率と同様に、筐体における圧延接合体にアルミニウム層が２層以上存在する場合、圧延接合体の総厚みに対するアルミニウム層の厚みの合計の比率をいう。
【００５４】
電子機器用筐体における圧延接合体の総厚みは、ＴＳ＋ＴＡＡ、もしくはＴＳ＋ＴＡで表され、特に限定はされないが、筐体の背面部分等に圧延接合体を使用した場合、電子機器内部の実装容量を増加させる観点から、通常、上限が１．２ｍｍ以下、好ましくは１．０ｍｍ以下であり、より好ましくは０．８ｍｍ以下であり、さらに好ましくは０．７ｍｍ以下である。下限は０．２ｍｍ以上、好ましくは０．３ｍｍ以上であり、より好ましくは０．４ｍｍ以上である。圧延接合体の総厚みは、筐体の背面の断面の光学顕微鏡写真を取得し、その光学顕微鏡写真において任意の３０点における圧延接合体の厚みを計測し、得られた値の平均値をいう。また、電子機器用筐体の背面の厚みは、筐体の背面部分の、圧延接合体を含むすべての層の厚み（ただし、図５の平面部分Ａで示すような、２ｃｍ×２ｃｍ以上、例えば２５ｍｍ×２５ｍｍの平面部分における厚み）をいい、好ましくは０．２ｍｍ以上１．６ｍｍ以下である。より好ましくは０．３ｍｍ以上１．２ｍｍ以下、さらに好ましくは０．４ｍｍ以上１．０ｍｍ以下である。電子機器用筐体の背面の厚みは、背面の任意の３０点における厚みをマイクロメータで測定し、得られた測定値の平均値をいう。
【００５５】
ステンレス層の厚みＴＳは、薄型化の際の耐衝撃性の確保の観点から、０．０５ｍｍ以上０．６ｍｍ以下である。好ましくは０．１ｍｍ以上０．５ｍｍ以下であり、より好ましくは０．１ｍｍ以上０．４ｍｍ以下である。なお、ステンレス層の厚みとは、筐体における圧延接合体が２層以上のステンレス層を有する場合、各ステンレス層の厚みの合計をいう。筐体における圧延接合体のステンレス層の厚みは、圧延接合体の断面の光学顕微鏡写真を取得し、その光学顕微鏡写真において任意の１０点におけるステンレス層の厚みを計測し、得られた値の平均値をいう。
【００５６】
ステンレス層の表面硬度ＨＳ（Ｈｖ）は、マイクロビッカース硬度計（荷重２００ｇｆ）を用い、ＪＩＳ  Ｚ  ２２４４（ビッカース硬さ試験−試験方法）に準じて測定することができる。好ましくは２００以上であり、さらに好ましくは２２０以上、特に好ましくは２３０以上である。本発明では、他のパラメータが一定の場合、ステンレス層の硬度が高くなると変形高さは小さくなることから、耐衝撃性の高い電子機器筐体となる。したがって、筐体の耐衝撃性の観点からは、ＨＳは高い方が好ましい。ステンレス層の硬度の上限は好ましくは３８０以下、より好ましくは３４０以下、さらに好ましくは３３０以下である。筐体への加工成形後に別の工程を経てステンレス層の硬度を著しく向上させるような場合は特に上限なく、例えば４３０以下が好ましい。筐体に成形加工する前の圧延接合体におけるステンレス層の硬度を維持したまま筐体へ適用しても良いが、少しの加工硬化（研削、研磨等によりＨｖは１０〜３０程度向上する）を加えても良い。
【００５７】
アルミニウム合金層の厚みＴＡＡは、通常０．１ｍｍ以上１．１ｍｍ以下であれば適用可能である。筐体の耐衝撃性を向上させ、また、放熱性を確保し軽量化も図る観点から、好ましくは０．１２ｍｍ以上０．９ｍｍ以下、より好ましくは０．１５ｍｍ以上０．７２ｍｍ以下である。なお、筐体における圧延接合体のアルミニウム合金層の厚みとは、圧延接合体が２層以上のアルミニウム合金層を有する場合、各アルミニウム合金層の厚みの合計をいう。圧延接合体のアルミニウム合金層の厚みは、筐体における圧延接合体の断面の光学顕微鏡写真を取得し、その光学顕微鏡写真において任意の１０点におけるアルミニウム合金層の厚みを計測し、得られた値の平均値をいう。
【００５８】
アルミニウム合金層の表面硬度ＨＡＡ（Ｈｖ）は、特に制限されないが、硬くなる程、耐衝撃性は向上する。そのため、上限は特にないが、好ましくは８５Ｈｖ以下である。下限としては４０Ｈｖ以上が好ましく、さらに好ましくは５０Ｈｖ以上あれば良好な耐衝撃性が得られる。本発明において、アルミニウム合金層の表面硬度ＨＡＡは、マイクロビッカース硬度計（荷重５０ｇｆ）を用い、ＪＩＳ  Ｚ  ２２４４（ビッカース硬さ試験−試験方法）に準じて測定することができる。
【００５９】
純アルミニウム層の厚みＴＡは、アルミニウム合金層と同様に、通常０．１ｍｍ以上１．１ｍｍ以下であれば適用可能である。筐体の耐衝撃性を向上させ、また、放熱性を確保し軽量化も図るためには、好ましくは０．１２ｍｍ以上０．９ｍｍ以下、より好ましくは０．１５ｍｍ以上０．７２ｍｍ以下である。なお、筐体における圧延接合体の純アルミニウム層の厚みとは、圧延接合体が２層以上の純アルミニウム層を有する場合、各純アルミニウム層の厚みの合計をいう。圧延接合体の純アルミニウム層の厚みは、筐体における圧延接合体の断面の光学顕微鏡写真を取得し、その光学顕微鏡写真において任意の１０点における純アルミニウム層の厚みを計測し、得られた値の平均値をいう。
【００６０】
純アルミニウム層の表面硬度ＨＡ（Ｈｖ）は、特に制限されないが、アルミニウム合金と同様に、硬くなる程、耐衝撃性は向上する。そのため、上限は特にないが、好ましくは５０Ｈｖ以下である。下限としては２０Ｈｖ以上であることが好ましく、さらに好ましくは２５Ｈｖ以上である。本発明において、純アルミニウム層の表面硬度ＨＡは、マイクロビッカース硬度計（荷重５０ｇｆ）を用い、ＪＩＳ  Ｚ  ２２４４（ビッカース硬さ試験−試験方法）に準じて測定することができる。
【００６１】
３．電子機器用圧延接合体及び電子機器用筐体の製造方法
電子機器用圧延接合体は、ステンレス板とアルミニウム合金板又は純アルミニウム板を用意し、以下のような圧延接合方法により圧延接合を行って製造することができる。また、電子機器用筐体は、その圧延接合体を筐体の背面として用い、必要に応じて別途用意した金属材料もしくはプラスチック材料等と積層させ、プレス加工や削り出し等の成形加工を経ることによって得ることができる。
【００６２】
電子機器用圧延接合体を冷間接合法により製造する場合、ステンレス板とアルミニウム合金板又は純アルミニウム板の接合面にブラシ研磨等を施した後、両者を重ねあわせて冷間圧延しながら接合し、さらに焼鈍処理を施すことで製造することができる。冷間圧延の工程は多段階で行ってもよく、また焼鈍処理後に調質圧延を加えてもよい。この方法では、最終的な圧下率（接合前原板と圧延接合体の厚みより算出される圧下率）として２０〜９０％の範囲で圧延接合される。冷間接合法で製造する場合、上記圧下率を考慮すると、原板の厚みは、ステンレス板は０．０１２５〜６ｍｍ、好ましくは０．０５６〜５ｍｍ、より好ましくは０．０６３〜４ｍｍ、アルミニウム合金板は０．０６３〜２５ｍｍ、好ましくは０．１３〜１７ｍｍ、より好ましくは０．２５〜１１ｍｍ、純アルミニウム板は０．０６３〜２５ｍｍ、好ましくは０．１３〜１７ｍｍ、より好ましくは０．２５〜１１ｍｍである。
【００６３】
温間接合法の場合、冷間接合法と同様に接合面にブラシ研磨等を施した後、両者あるいは片方を２００〜５００℃に加熱して重ねあわせて温間圧延し接合することで製造することができる。この方法では、最終的な圧下率は１５〜４０％程度となる。温間接合法で製造する場合、上記圧下率を考慮すると、原板の厚みは、ステンレス板は０．０１２〜１ｍｍ、好ましくは０．０５３〜０．８３ｍｍ、より好ましくは０．０５９〜０．０６７ｍｍ、アルミニウム合金板は０．０５９〜４．２ｍｍ、好ましくは０．１９〜２．８ｍｍ、より好ましくは０．２４〜１．８ｍｍ、純アルミニウム板は０．０５９〜４．２ｍｍ、好ましくは０．１９〜２．８ｍｍ、より好ましくは０．２４〜１．８ｍｍである。
【００６４】
真空表面活性化接合法（以下、表面活性化接合法も同義）の場合、ステンレス板及びアルミニウム合金板又は純アルミニウム板の接合面をスパッタエッチングする工程と、スパッタエッチングした表面同士を、ステンレス層の圧下率が０％〜２５％の軽圧延となるように圧接して接合する工程と、２００℃〜４００℃でのバッチ熱処理又は３００℃〜８９０℃での連続熱処理を行う工程とを含む方法によって製造できる。この製造方法では、スパッタエッチング処理工程及び接合工程を行う回数に応じて、得られる圧延接合体が有する層の数を変えることができ、例えば、２層からなる圧延接合体は、スパッタエッチング処理工程及び接合工程の組み合わせを１回行った後、熱処理を行うことで製造することができ、３層からなる圧延接合体は、スパッタエッチング処理工程及び接合工程の組み合わせを２回繰り返した後、熱処理を行うことで製造することができる。
【００６５】
以上のように、電子機器用圧延接合体を得る接合方法は限られないが、ステンレスの硬度が高くなり過ぎると靱性が低下し、ステンレスに割れが生じやすくなる上に、アルミニウム合金又は純アルミニウムとステンレスとの接合体においては、接合後の焼鈍においてステンレスの軟化焼鈍が困難なため、いずれの接合方法においても最終的な圧下率は４０％以下が好ましい。より好ましくは３０％以下、さらに好ましくは２５％以下である。特にステンレス層は圧下率が高くなり過ぎると著しい加工硬化が生じ、靱性が低下するため、圧延接合時やそのハンドリング、又は筐体として使用する際にステンレス層に割れが生じる恐れがあり、そのためステンレス層の圧下率は３５％以下が好ましい。以下、圧下率が低くとも接合しやすい表面活性化接合の製造方法について説明する。
【００６６】
接合前のステンレス板の厚みは、通常０．０４５ｍｍ以上であれば適用可能であり、下限は圧延接合体としたときのハンドリング性やある程度ステンレスの厚みがあった方が耐衝撃性の観点から好ましく、また筐体にした後、加飾や鏡面加工時の研磨代を確保するという観点から、好ましくは０．０６ｍｍ以上、より好ましくは０．１ｍｍ以上である。上限はステンレス比率が高い方が耐衝撃性がより高くなるので特に制限はないが、ステンレス厚みが厚くなり過ぎると重くなるため、筐体としたときに軽量にする観点から、好ましくは０．６ｍｍ以下、より好ましくは０．５ｍｍ以下、さらに好ましくは０．４ｍｍ以下である。接合前のステンレス板の厚みは、マイクロメータ等によって測定可能であり、ステンレス板の表面上からランダムに選択した１０点において測定した厚みの平均値をいう。
【００６７】
接合前のステンレス板の表面硬度（Ｈｖ）は、好ましくは１６０以上であり、より好ましくは１８０以上である。本発明では、圧延接合体におけるステンレス層の硬度が耐衝撃性に影響するが、前記の通り、接合直前の状態及び接合時に入るひずみによるステンレスの硬化の影響が大きいと考えられるため、接合前のステンレス板においてもその硬度をある程度制御することが好ましい。よって、ステンレス層の表面（Ｈｖ）は、好ましくは３５０以下であり、より好ましくは３３０以下である。
【００６８】
接合前のアルミニウム合金板の厚みは、通常０．０５ｍｍ以上であれば適用可能であり、下限は好ましくは、０．１ｍｍ以上、さらに好ましくは０．２ｍｍ以上である。上限は、軽量化やコストの観点から通常３．３ｍｍ以下であり、好ましくは１．５ｍｍ以下、より好ましくは１．０ｍｍ以下である。接合前のアルミニウム合金板の厚みは、前記のステンレス板と同様にして決定することができる。
【００６９】
接合前の純アルミニウム板の厚みは、通常０．０５ｍｍ以上であれば適用可能であり、下限は好ましくは、０．１ｍｍ以上、さらに好ましくは０．２ｍｍ以上である。上限は、軽量化やコストの観点から通常３.３ｍｍ以下であり、好ましくは２．２ｍｍ以下、より好ましくは１．５ｍｍ以下である。接合前の純アルミニウム板の厚みは、前記のステンレス板と同様にして決定することができる。
【００７０】
スパッタエッチング処理では、ステンレス板の接合面とアルミニウム合金板もしくは純アルミニウム面の接合面をそれぞれスパッタエッチングする。
【００７１】
スパッタエッチング処理は、具体的には、ステンレス板とアルミニウム合金板もしくは純アルミニウム板を、幅１００ｍｍ〜６００ｍｍの長尺コイルとして用意し、接合面を有するステンレス板とアルミニウム合金板もしくは純アルミニウム面をそれぞれアース接地した一方の電極とし、絶縁支持された他の電極との間に１ＭＨｚ〜５０ＭＨｚの交流を印加してグロー放電を発生させ、且つグロー放電によって生じたプラズマ中に露出される電極の面積を前記の他の電極の面積の１／３以下として行う。スパッタエッチング処理中は、アース接地した電極が冷却ロールの形をとっており、各搬送材料の温度上昇を防いでいる。
【００７２】
スパッタエッチング処理では、真空中でステンレス板とアルミニウム合金板又は純アルミニウム板の接合する面を不活性ガスによりスパッタすることにより、表面の吸着物を完全に除去し、且つ表面の酸化膜の一部又は全部を除去する。酸化膜は必ずしも完全に除去する必要はなく、一部残存した状態であっても十分な接合力を得ることができる。酸化膜を一部残存させることにより、完全に除去する場合に比べてスパッタエッチング処理時間を大幅に減少させ、筐体の生産性を向上させることができる。不活性ガスとしては、アルゴン、ネオン、キセノン、クリプトン等や、これらを少なくとも１種類含む混合気体を適用することができる。ステンレス板とアルミニウム合金板又は純アルミニウム板のいずれについても、表面の吸着物は、エッチング量約１ｎｍ程度（ＳｉＯ２換算）で完全に除去することができる。
【００７３】
ステンレス板についてのスパッタエッチング処理は、例えば単板の場合、真空下で、例えば１００Ｗ〜１ＫＷのプラズマ出力で１〜５０分間行うことができ、また、例えばライン材のような長尺の材料の場合、真空下で、例えば１００Ｗ〜１０ＫＷのプラズマ出力、ライン速度１ｍ／分〜３０ｍ／分で行うことができる。この時の真空度は、表面への再吸着物を防止するため高い方が好ましいが、例えば１×１０−５Ｐａ〜１０Ｐａであればよい。スパッタエッチング処理において、ステンレス板の温度は、アルミニウム合金板の軟化を防止する観点から、好ましくは常温〜１５０℃に保たれる。
【００７４】
表面に酸化膜が一部残存するステンレス板は、ステンレス板のエッチング量を、例えば１ｎｍ〜１０ｎｍにすることによって得られる。必要に応じて、１０ｎｍを超えるエッチング量としても良い。
【００７５】
アルミニウム合金板についてのスパッタエッチング処理は、例えば単板の場合、真空下で、例えば１００Ｗ〜１ＫＷのプラズマ出力で１〜５０分間行うことができ、また、例えばライン材のような長尺の材料の場合、１００Ｗ〜１０ＫＷのプラズマ出力、ライン速度１ｍ／分〜３０ｍ／分で行うことができる。この時の真空度は、表面への再吸着物を防止するため高い方が好ましいが、１×１０−５Ｐａ〜１０Ｐａであれば良い。
【００７６】
表面の酸化膜が一部残存するアルミニウム合金板は、アルミニウム合金板のエッチング量を、例えば１ｎｍ〜１０ｎｍにすることによって得られる。必要に応じて、１０ｎｍを超えるエッチング量としても良い。
【００７７】
純アルミニウム板についてのスパッタエッチング処理は、例えば単板の場合、真空下で、例えば１００Ｗ〜１ＫＷのプラズマ出力で１〜５０分間行うことができ、また、例えばライン材のような長尺の材料の場合、１００Ｗ〜１０ＫＷのプラズマ出力、ライン速度１ｍ／分〜３０ｍ／分で行うことができる。この時の真空度は、表面への再吸着物を防止するため高い方が好ましいが、１×１０−５Ｐａ〜１０Ｐａであれば良い。
【００７８】
表面の酸化膜が一部残存する純アルミニウム板は、純アルミニウム板のエッチング量を、例えば１ｎｍ〜１０ｎｍにすることによって得られる。必要に応じて、１０ｎｍを超えるエッチング量としても良い。
【００７９】
以上のようにしてスパッタエッチングしたステンレス板及びアルミニウム合金板又は純アルミニウム板の接合面を、ステンレス層の圧下率が０％〜２５％、好ましくは０％〜１５％の軽圧延となるように、例えばロール圧接により圧接して、ステンレス板とアルミニウム合金板又は純アルミニウム板を接合する。
【００８０】
ステンレス層の圧下率は、接合前のステンレス板の厚みと最終的な圧延接合体のステンレス層の厚みから求める。すなわち、ステンレス層の圧下率は、以下の式：（接合前の材料のステンレス板の厚み−最終的な圧延接合体のステンレス層の厚み）／接合前の材料のステンレス板の厚み、により求められる。
【００８１】
ステンレス層とアルミニウム合金層又は純アルミニウム層の接合においては、アルミニウム合金層又は純アルミニウム層の方が変形しやすい場合が多く、ステンレス層の圧下率はアルミニウム合金層又は純アルミニウム層の圧下率よりも低くなる。ステンレス層は圧下率が高いと加工硬化が生じやすくなるため、好ましくは１５％以下、より好ましくは１０％以下であり、さらに好ましくは８％以下である。なお、圧接の前後で厚みが変わらなくても良いため、圧下率の下限値は０％であるが、ステンレス板の硬度が低い場合、あえて加工硬化をさせることにより耐衝撃性を向上させることも可能である。この場合、好ましくは０．５％以上であり、より好ましくは２％以上であり、さらに好ましくは３％以上である。ステンレス層の圧下率は、耐衝撃性及び加工硬化の抑制との両立の観点から、好ましくは０〜１５％、特に好ましくは０．５〜１０％である。また、表面活性化接合法においては特に１０％以下とすることが可能であり、よりステンレスの硬化の抑制が可能となる。
【００８２】
本発明において、アルミニウム合金層の圧下率は、特に制限されないが、拡散熱処理前の接合力確保のために５％以上が好ましく、より好ましくは６％以上であり、より好ましくは８％以上である。アルミニウム合金層の圧下率は、接合前のアルミニウム合金板の厚みと最終的な圧延接合体のアルミニウム合金層の厚みから求める。すなわち、アルミニウム合金層の圧下率は、以下の式：（接合前の材料のアルミニウム合金板の厚み−最終的な圧延接合体のアルミニウム合金層の厚み）／接合前の材料のアルミニウム合金板の厚み、により求められる。
【００８３】
アルミニウム合金層の圧下率の上限は、特に限定されずに、例えば表面活性化接合法に限らず７０％以下であり、好ましくは５０％以下であり、より好ましくは４０％以下である。アルミニウム合金層の圧下率の上限がこの範囲であると厚み精度を保ちつつ、接合力を確保しやすい。また、表面活性化接合法においては特に１８％以下とすることが可能であり、よりアルミニウム合金層の平坦性を維持することが可能となる。
【００８４】
本発明において、純アルミニウム層の圧下率は、特に制限されないが、拡散熱処理前の接合力確保のために５％以上が好ましく、より好ましくは１０％以上であり、より好ましくは１２％以上である。純アルミニウム層の圧下率は、接合前の純アルミニウム板の厚みと最終的な圧延接合体の純アルミニウム層の厚みから求める。すなわち、純アルミニウム層の圧下率は、以下の式：（接合前の材料の純アルミニウム板の厚み−最終的な圧延接合体の純アルミニウム層の厚み）／接合前の材料の純アルミニウム板の厚み、により求められる。
【００８５】
純アルミニウム層の圧下率の上限は、特に限定されずに、例えば表面活性化接合法に限らず７０％以下であり、好ましくは５０％以下であり、より好ましくは４０％以下である。純アルミニウム層の圧下率の上限がこの範囲であると厚み精度を保ちつつ、接合力を確保しやすい。また、表面活性化接合法においては特に１８％以下とすることが可能であり、より純アルミニウム層の平坦性を維持することが可能となる。
【００８６】
圧延接合体の圧下率は、表面活性化接合法の場合も４０％以下が好ましく、より好ましくは１５％以下、さらに好ましくは１４％以下である。なお、下限は、特に制限はないが、接合強度の観点から、好ましくは４％以上、より好ましくは５％以上、さらに好ましくは６％以上、特に好ましくは７．５％以上である。表面活性化接合法においては特に上限を１５％以下、下限を４％以上とすることが可能であり、より安定的に特性を得やすい。圧延接合体の圧下率は、接合前の材料のステンレス板及びアルミニウム合金板又は純アルミニウム板の総厚みと、最終的な圧延接合体の厚みから求める。すなわち、圧延接合体の圧下率は、以下の式：（接合前の材料のステンレス板及びアルミニウム合金板又は純アルミニウム板の総厚み−最終的な圧延接合体の厚み）／接合前の材料のステンレス板及びアルミニウム合金板又は純アルミニウム板の総厚み、により求められる。
【００８７】
ロール圧接の圧延線荷重は、特に限定されずに、圧延接合体の所定の圧下率を達成するように設定し、例えば、表面活性化接合の場合、１．６ｔｆ／ｃｍ〜１０．０ｔｆ／ｃｍの範囲に設定することができる。例えば圧接ロールのロール直径が１００ｍｍ〜２５０ｍｍのとき、ロール圧接の圧延線荷重は、好ましくは１．９ｔｆ／ｃｍ〜４．０ｔｆ／ｃｍであり、より好ましくは２．３ｔｆ／ｃｍ〜３．０ｔｆ／ｃｍである。ただし、ロール直径が大きくなった場合や接合前のステンレス板やアルミニウム合金板又は純アルミニウム板の厚みが厚い場合等には、所定の圧下率を達成するために圧力確保のために圧延線荷重を高くすることが必要になる場合があり、この数値範囲に限定されるものではない。
【００８８】
接合時の温度は、特に限定されずに、例えば表面活性化接合の場合、常温〜１５０℃である。
【００８９】
表面活性化接合の場合、接合は、ステンレス板とアルミニウム合金板又は純アルミニウム板表面への酸素の再吸着によって両者間の接合強度が低下するのを防止するため、非酸化雰囲気中、例えばＡｒ等の不活性ガス雰囲気中で行うことが好ましい。
【００９０】
以上のようにしてステンレス板とアルミニウム合金板又は純アルミニウム板を接合して得た圧延接合体について、熱処理を行う。熱処理によって、各層の間の密着性を高めて十分な接合力とできる。
【００９１】
熱処理温度は、例えばバッチ熱処理の場合、２００℃〜４００℃であり、好ましくは２００℃〜３７０℃であり、さらに好ましくは２５０℃〜３４５℃である。また、例えば連続熱処理の場合、３００〜８９０℃であり、好ましくは３００℃〜８００℃であり、さらに好ましくは３５０℃〜５５０℃である。この熱処理温度では、ステンレスは未再結晶温度域でありほぼ軟化せず、アルミニウム合金及び純アルミニウムでは加工ひずみが除かれて軟化する温度域である。なお、熱処理温度とは、熱処理を行う圧延接合体の温度をいう。
【００９２】
また、この熱処理では、少なくともステンレスに含まれる金属元素（例えば、Ｆｅ、Ｃｒ、Ｎｉ）がアルミニウム合金層又は純アルミニウム層に熱拡散する。また、ステンレスに含まれる金属元素と、アルミニウムとを相互に熱拡散させても良い。
【００９３】
熱処理時間は、熱処理方法（バッチ熱処理又は連続熱処理）、熱処理温度や熱処理を行う圧延接合体のサイズに応じて適宜設定することができる。例えば、バッチ熱処理の場合、圧延接合体の温度が所定の温度になってから圧延接合体を０．５〜１０時間均熱保持し、好ましくは２〜８時間均熱保持する。なお、金属間化合物が形成されなければ１０時間以上のバッチ熱処理を行っても問題ない。また、連続熱処理の場合、圧延接合体の温度が所定の温度になってから圧延接合体を２０秒〜５分間均熱保持する。なお、熱処理時間とは、熱処理を行う圧延接合体が所定の温度になってからの時間をいい、圧延接合体の昇温時間は含まない。熱処理時間は例えば、Ａ４版（用紙サイズ）程度の小さい材料については、バッチ熱処理では１〜２時間程度で十分あるが、長尺もの、例えば幅１００ｍｍ以上、長さ１０ｍ以上のコイル材などの大きい材料については、バッチ熱処理では２〜８時間程度必要である。以上の工程を経て、本発明に係る電子機器用圧延接合体を製造することができる。
【００９４】
電子機器用圧延接合体のアルミニウム合金層又は純アルミニウム層の表面硬度が所定の関係式を満たすように制御するための手段として、例えば、目標とする圧延接合体の厚みに対して、アルミニウム合金層又は純アルミニウム層が厚い圧延接合体を一旦作製した後、圧延接合体のアルミニウム合金層又は純アルミニウム層を研削して厚みを薄くし、目標とする厚みに仕上げる方法が挙げられる。アルミニウム合金層又は純アルミニウム層を研削することにより、アルミニウム合金層又は純アルミニウム層が硬化し、硬度を向上させることができる。また、接合し熱処理を行って得られた圧延接合体について、１〜２％程度の伸び率になるようにテンションレベラーによる形状修正を実施しても良い。この形状修正により、厚みが１〜２％程度減少し、アルミニウム合金層又は純アルミニウム層を硬化させ、表面硬度を向上させることができる。これらの手段は、適宜組み合わせても良く、例えば、テンションレベラーによる形状修正を実施した後に、アルミニウム合金層又は純アルミニウム層の研削を行うことができる。
【００９５】
また、電子機器用圧延接合体のステンレス層の表面硬度を高めて所定の関係式を満たすように制御するための手段として、例えば、表面硬度の高い原材料（硬さが高い順に、調質記号Ｈ＞３／４Ｈ＞１／２Ｈ＞ＢＡ）を用意し、これを接合して圧延接合体を作製する方法が挙げられる。ただし、ステンレス層の表面硬度が高過ぎると筐体への加工が困難となるため留意するものとする。あるいは、圧延接合する際の荷重を高くすることで、接合後の圧延接合体のステンレス層の表面硬度を高めても良い。例えば、ステンレス層の圧下率が０．５〜１０％になるように接合することで、ステンレス層の表面硬度は１６０〜２００（Ｈｖ）から２７０（Ｈｖ）程度まで増加し、耐衝撃性を向上させることができる。
【００９６】
製造した電子機器用圧延接合体は、プレス加工や内面の削り出し等の成形加工を経て電子機器用筐体の背面として用いることができる。その他、厚さが薄く且つ高い耐衝撃性を活かして、内部補強部材等の電子機器に用いられる圧延接合体として広く利用することができる。
【実施例】
【００９７】
以下、実施例及び比較例に基づき本発明をさらに詳細に説明するが、本発明はこれらの実施例に限定されるものではない。
【００９８】
１．ステンレス層／アルミニウム合金層からなる電子機器用圧延接合体
（実施例１）
原板として以下の種類の材料を用意し、表面活性化接合法により、電子機器用圧延接合体を製造した。
ステンレス材としてＳＵＳ３０４  ＢＡ（厚み０．２５ｍｍ）を用い、アルミニウム合金材としてアルミニウム合金Ａ５０５２  Ｈ３４（厚み０．８ｍｍ）を用いた。
ＳＵＳ３０４及びＡ５０５２の接合する各々の面に対してスパッタエッチング処理を実施した。ＳＵＳ３０４についてのスパッタエッチングは、スパッタガスとしてＡｒを流入し、０．１Ｐａ下で、プラズマ出力４８００Ｗ、ライン速度４ｍ／分の条件にて実施し、Ａ５０５２についてのスパッタエッチングは、スパッタガスとしてＡｒを流入し、０．１Ｐａ下で、プラズマ出力６４００Ｗ、ライン速度４ｍ／分の条件にて実施した。
スパッタエッチング処理後のＳＵＳ３０４とＡ５０５２を、常温で、圧延線荷重３．０ｔｆ／ｃｍ〜６．０ｔｆ／ｃｍにてロール圧接により接合し、ＳＵＳ３０４とＡ５０５２の圧延接合体を得た。この圧延接合体に対し、３２０℃、８時間の条件でバッチ熱処理を行った。
続いて、上記圧延接合体についてテンションレベラーによる伸び率１〜２％程度の形状修正を実施した。これによって、圧延接合体の総厚みを１〜２％程度減少させ、アルミニウム合金層を硬化させた。その後、上記圧延接合体のＡ５０５２面を、エメリー紙を用いて研削し、圧延接合体の総厚みが０．５６１ｍｍになるようにして電子機器用圧延接合体を製造した。
【００９９】
（実施例２）
原板として以下の種類の材料を用意し、表面活性化接合法により、電子機器用圧延接合体を製造した。
ステンレス材としてＳＵＳ３０４  ＢＡ（厚み０．０５ｍｍ）を用い、アルミニウム合金材としてアルミニウム合金Ａ５０５２  Ｈ３４（厚み０．８ｍｍ）を用いた。
ＳＵＳ３０４及びＡ５０５２の接合する各々の面に対してスパッタエッチング処理を実施した。ＳＵＳ３０４についてのスパッタエッチングは、スパッタガスとしてＡｒを流入し、０．３Ｐａ下で、プラズマ出力７００Ｗ、１２分間の条件にて実施し、Ａ５０５２についてのスパッタエッチングは、スパッタガスとしてＡｒを流入し、０．３Ｐａ下で、プラズマ出力７００Ｗ、１２分間の条件にて実施した。
スパッタエッチング処理後のＳＵＳ３０４とＡ５０５２を、常温で、圧延ロール径１００ｍｍ〜２５０ｍｍ、圧延線荷重０．５ｔｆ／ｃｍ〜５．０ｔｆ／ｃｍの加圧力で、ステンレス層の圧下率０〜５％にてロール圧接により接合し、ＳＵＳ３０４とＡ５０５２の圧延接合体を得た。この圧延接合体に対し、３００℃、１時間の条件でバッチ熱処理を行い、総厚み０．８００ｍｍの電子機器用圧延接合体を製造した。
【０１００】
（実施例３）
ステンレス材としてＳＵＳ３０４  ＢＡ（厚み０．１５ｍｍ）を用い、アルミニウム合金材としてアルミニウム合金Ａ５０５２  Ｈ３４（厚み０．５ｍｍ）を用い、さらに、圧延接合体の総厚みが０．４５７ｍｍになるように切削した以外は、上記実施例１と同様にして電子機器用圧延接合体を製造した。
【０１０１】
（実施例４）
ステンレス材としてＳＵＳ３１６Ｌ  ＢＡ（厚み０．１ｍｍ）を用い、アルミニウム合金材としてアルミニウム合金Ａ５０５２  Ｈ３４（厚み０．５ｍｍ）を用い、さらに、テンションレベラーによる形状修正とアルミニウム合金層の研削を行わない以外は、上記実施例１と同様にして総厚み０．５７９ｍｍの電子機器用圧延接合体を製造した。
【０１０２】
（実施例５）
ステンレス材としてＳＵＳ３１６Ｌ  ＢＡ（厚み０．１ｍｍ）を用い、アルミニウム合金材としてアルミニウム合金Ａ５０５２  Ｈ３４（厚み０．５ｍｍ）を用い、さらに、アルミニウム合金層の研削を行わない以外は、上記実施例１と同様にして総厚み０．５７９ｍｍの電子機器用圧延接合体を製造した。
【０１０３】
（実施例６）
ステンレス材としてＳＵＳ３０４  ＢＡ（厚み０．２ｍｍ）を用い、アルミニウム合金材としてアルミニウム合金Ａ５０５２  Ｈ３４（厚み０．４ｍｍ）を用いた以外は、上記実施例２と同様にして総厚み０．５５２ｍｍの電子機器用圧延接合体を製造した。
【０１０４】
（実施例７）
ステンレス材としてＳＵＳ３０４  ＢＡ（厚み０．１５ｍｍ）を用い、アルミニウム合金材としてアルミニウム合金Ａ５０５２  Ｈ３４（厚み０．５ｍｍ）を用い、さらに、アルミニウム合金層の研削を行わない以外は、上記実施例１と同様にして総厚み０．５９５ｍｍの電子機器用圧延接合体を製造した。
【０１０５】
（実施例８）
ステンレス材としてＳＵＳ３０４  ３／４Ｈ（厚み０．１５ｍｍ）を用い、アルミニウム合金材としてアルミニウム合金Ａ５０５２  Ｈ３４（厚み０．４７ｍｍ）を用い、上記実施例１と同様にして総厚み０．５６０ｍｍの電子機器用圧延接合体を製造した。
【０１０６】
（実施例９）
ステンレス材としてＳＵＳ３０４  Ｈ（厚み０．２ｍｍ）を用い、アルミニウム合金材としてアルミニウム合金Ａ５０５２  Ｈ３４（厚み０．２５ｍｍ）を用い、上記実施例１と同様にして総厚み０．４０３ｍｍの電子機器用圧延接合体を製造した。
【０１０７】
（実施例１０）
ステンレス材としてＳＵＳ３０４  １／２Ｈ（厚み０．２５ｍｍ）を用い、さらに、圧延接合体の総厚みが０．６０１ｍｍになるように切削した以外は、上記実施例１と同様にして電子機器用圧延接合体を製造した。
【０１０８】
（実施例１１）
ステンレス材としてＳＵＳ３１６Ｌ  １／２Ｈ（厚み０．０５ｍｍ）を用いた以外は、上記実施例２と同様にして総厚み０．８０１ｍｍの電子機器用圧延接合体を製造した。
【０１０９】
（実施例１２）
ステンレス材としてＳＵＳ３０４  １／２Ｈ（厚み０．１ｍｍ）を用いた以外は、上記実施例２と同様にして総厚み０．７９８ｍｍの電子機器用圧延接合体を製造した。
【０１１０】
（実施例１３）
ステンレス材としてＳＵＳ３０４  ＢＡ（厚み０．１ｍｍ）を用いた以外は、上記実施例２と同様にして総厚み０．８０３ｍｍの電子機器用圧延接合体を製造した。
【０１１１】
（実施例１４）
ステンレス材としてＳＵＳ３０４  ＢＡ（厚み０．２ｍｍ）を用いた以外は、上記実施例２と同様にして総厚み０．９５２ｍｍの電子機器用圧延接合体を製造した。
【０１１２】
（実施例１５）
ステンレス材としてＳＵＳ３０４  １／２Ｈ（厚み０．２ｍｍ）を用いた以外は、上記実施例２と同様にして総厚み０．９０７ｍｍの電子機器用圧延接合体を製造した。
【０１１３】
（実施例１６）
アルミニウム合金層の研削を行わない以外は、上記実施例１と同様にして総厚み０．９７０ｍｍの電子機器用圧延接合体を製造した。
【０１１４】
（実施例１７）
ステンレス材としてＳＵＳ３０４  ＢＡ（厚み０．５ｍｍ）を用い、アルミニウム合金材としてＡ５０５２  Ｈ３４（厚み０．３ｍｍ）を用いた以外は、上記実施例２と同様にして総厚み０．７６８ｍｍの電子機器用圧延接合体を製造した。
【０１１５】
（実施例１８）
ステンレス材としてＳＵＳ３０４  １／２Ｈ（厚み０．２５ｍｍ）を用い、アルミニウム合金層の研削を行わない以外は、上記実施例１と同様にして総厚み０．９８４ｍｍの電子機器用圧延接合体を製造した。
【０１１６】
（比較例１）
ステンレス材としてＳＵＳ３０４  ＢＡ（厚み０．１ｍｍ）を用い、アルミニウム合金材としてＡ５０５２  Ｈ３４（厚み０．３ｍｍ）を用いた以外は、上記実施例２と同様にして総厚み０．４００ｍｍの電子機器用圧延接合体を製造した。
【０１１７】
（比較例２）
ステンレス材としてＳＵＳ３０４  ＢＡ（厚み０．１５ｍｍ）を用い、アルミニウム合金材としてＡ５０５２  Ｈ３４（厚み０．５ｍｍ）を用いた以外は、上記実施例１と同様にして総厚み０．３６３ｍｍの電子機器用圧延接合体を製造した。
【０１１８】
［ステンレス層・アルミニウム合金層の厚み］
実施例１〜１８及び比較例１〜２で得られた圧延接合体の断面の光学顕微鏡写真を取得し、その光学顕微鏡写真において任意の１０点におけるステンレス層及びアルミニウム合金層の厚みを計測し、得られた値の平均値を算出した。
【０１１９】
［圧延接合体の厚み（総厚み）］
圧延接合体上の任意の３０点における厚みをマイクロメータで測定し、得られた測定値の平均値を算出した。
【０１２０】
［表面硬度］
マイクロビッカース硬度計（荷重２００ｇｆ）を用い、ステンレス層の表面硬度（Ｈｖ）をＪＩＳ  Ｚ  ２２４４（ビッカース硬さ試験−試験方法）に準じて測定した。また、マイクロビッカース硬度計（荷重５０ｇｆ）を用い、アルミニウム合金層の表面硬度（Ｈｖ）をＪＩＳ  Ｚ  ２２４４（ビッカース硬さ試験−試験方法）に準じて測定した。
【０１２１】
［変形高さの測定］
実施例１〜１８及び比較例１〜２で得られた圧延接合体の上に固定した鋼球に、重りを所定の高さから落下させ、圧延接合体の変形量から耐衝撃性を評価した。具体的には、図１に示すように、ドーナツ状のプラスチック製台座１０（外径１７ｍｍ、内径１０ｍｍ、高さ５ｍｍ）の上に、測定対象の圧延接合体１（サイズ：２５ｍｍ×２５ｍｍ）をアルミニウム合金層が下側になるように載置した。その圧延接合体１の上に、鋼球２０（ＳＵＪ２、直径６ｍｍ）を置き、２０ｇの重り４０を、Ｌ＝５００ｍｍの高さからアクリル管３０に沿って落下させた。そして、図２に示すように、アルミニウム合金層２が上側、ステンレス層３が下側になるようにし、落下試験前後の圧延接合体の厚みをデジタルゲージ（ＰＥＡＣＯＣＫ社製  ＤＧ−２０５）で測定し、その差ｄ（μｍ）を変形高さとして耐衝撃性の指標とした。
【０１２２】
［評価結果］
実施例１〜１８及び比較例１〜２の圧延接合体について測定したステンレス層及びアルミニウム合金層の厚み及び表面硬度、圧延接合体の総厚み、並びにそれらの値に基づき求められるＨＳＴＳ２、ＨＡＡＴＡＡ２、ＨＳＴＳ２＋ＨＡＡＴＡＡ２の各値を表１にまとめて示す。また、測定した変形高さ（μｍ）の値も表１に示す。さらに、図３に、実施例１〜１８及び比較例１〜２の圧延接合体についての、ＨＳＴＳ２＋ＨＡＡＴＡＡ２と変形高さ（μｍ）の関係を示す。
【０１２３】
【表１】
2019025542.tif 000003
【０１２４】
［評価結果］
表１及び図３の結果から、ステンレス層とアルミニウム合金層からなる圧延接合体については、下記式（１）
ＨＳＴＳ２＋ＨＡＡＴＡＡ２≧１１．１８      （１）
を満たすことにより、変形高さを４００μｍ以下に抑制できることが分かった。４００μｍ以下の変形高さは、圧延接合体を電子機器の筐体として使用した場合に、筐体内部に実装される部品に悪影響を与えることがない範囲であると評価することができる。
また、下記式（２）
ＨＳＴＳ２＋ＨＡＡＴＡＡ２≧１４．７２      （２）
を満たすことにより、変形高さがさらに小さくなり、３４０μｍ以下に抑制できることが分かった。３４０μｍ以下の変形高さは、圧延接合体を電子機器の筐体として使用した場合に、筐体内部に実装される部品に悪影響を与えることが全くない範囲であり、電子機器全体の薄型化、電池容量の増加、実装容量の増加等を図ることができる。
【０１２５】
２．ステンレス層／純アルミニウム層からなる電子機器用圧延接合体
（実施例１９）
原板として以下の種類の材料を用意し、表面活性化接合法により、電子機器用圧延接合体を製造した。
ステンレス材としてＳＵＳ３０４  ３／４Ｈ（厚み０．２ｍｍ）を用い、純アルミニウム合金材として純アルミニウムＡ１０５０  Ｈ１８（厚み０．８５ｍｍ）を用いた。
ＳＵＳ３０４及びＡ１０５０の接合する各々の面に対してスパッタエッチング処理を実施した。ＳＵＳ３０４についてのスパッタエッチングは、スパッタガスとしてＡｒを流入し、０．３Ｐａ下で、プラズマ出力７００Ｗ、１２分間の条件にて実施し、Ａ１０５０についてのスパッタエッチングは、スパッタガスとしてＡｒを流入し、０．３Ｐａ下で、プラズマ出力７００Ｗ、１２分間の条件にて実施した。
スパッタエッチング処理後のＳＵＳ３０４とＡ１０５０を、常温で、圧延ロール径１００ｍｍ〜２５０ｍｍ、圧延線荷重０．５ｔｆ／ｃｍ〜５．０ｔｆ／ｃｍの加圧力で、ステンレス層の圧下率０〜５％にてロール圧接により接合し、ＳＵＳ３０４とＡ１０５０の圧延接合体を得た。この圧延接合体に対し、３００℃、１時間の条件でバッチ熱処理を行い、総厚み０．８８３ｍｍの電子機器用圧延接合体を製造した。
【０１２６】
（実施例２０）
原板として以下の種類の材料を用意し、表面活性化接合法により、電子機器用圧延接合体を製造した。
ステンレス材としてＳＵＳ３０４  ＢＡ（厚み０．２５ｍｍ）を用い、純アルミニウム材として純アルミニウムＡ１０５０  Ｈ１８（厚み０．８５ｍｍ）を用いた。
ＳＵＳ３０４及びＡ１０５０の接合する各々の面に対してスパッタエッチング処理を実施した。ＳＵＳ３０４についてのスパッタエッチングは、スパッタガスとしてＡｒを流入し、０．１Ｐａ下で、プラズマ出力４８００Ｗ、ライン速度４ｍ／分の条件にて実施し、Ａ１０５０についてのスパッタエッチングは、スパッタガスとしてＡｒを流入し、０．１Ｐａ下で、プラズマ出力６４００Ｗ、ライン速度４ｍ／分の条件にて実施した。
スパッタエッチング処理後のＳＵＳ３０４とＡ１０５０を、常温で、圧延線荷重３．０ｔｆ／ｃｍ〜６．０ｔｆ／ｃｍにてロール圧接により接合し、ＳＵＳ３０４とＡ１０５０の圧延接合体を得た。この圧延接合体に対し、３００℃、８時間の条件でバッチ熱処理を行った。
続いて、上記圧延接合体についてテンションレベラーによる伸び率１〜２％程度の形状修正を実施した。これによって、圧延接合体の総厚みを１〜２％程度減少させ、アルミニウム合金層を硬化させ、総厚みが０．９９５ｍｍの電子機器用圧延接合体を製造した。
【０１２７】
（実施例２１）
ステンレス材としてＳＵＳ３１６Ｌ  ＢＡ（厚み０．２５ｍｍ）を用いた以外は、上記実施例２０と同様にして総厚み０．９８８ｍｍの電子機器用圧延接合体を製造した。
【０１２８】
（実施例２２）
ステンレス材としてＳＵＳ３０４  １／２Ｈ（厚み０．２７ｍｍ）を用い、純アルミニウム材として純アルミニウムＡ１１００  Ｈ１８（厚み０．８５ｍｍ）を用いた以外は、上記実施例２０と同様にして総厚み１．０１ｍｍの電子機器用圧延接合体を製造した。
【０１２９】
（実施例２３）
ステンレス材としてＳＵＳ３０４  ３／４Ｈ（厚み０．３ｍｍ）を用いた以外は、上記実施例１９と同様にして総厚み１．０１２ｍｍの電子機器用圧延接合体を製造した。
【０１３０】
（比較例３）
ステンレス材としてＳＵＳ３０４  ＢＡ（厚み０．２ｍｍ）を用い、純アルミニウム材として純アルミニウムＡ１０５０  Ｈ３４（厚み０．４ｍｍ）を用いた以外は、上記実施例１９と同様にして総厚み０．５５０ｍｍの電子機器用圧延接合体を製造した。
【０１３１】
［ステンレス層・純アルミニウム層の厚み等の測定］
実施例１９〜２３及び比較例３で得られた圧延接合体について、アルミニウム合金層を純アルミニウム層に置き換えて説明を適用する以外は、上述のステンレス層／アルミニウム合金層からなる電子機器用圧延接合体の測定方法と同様にして、ステンレス層及び純アルミニウム層の厚み、圧延接合体の総厚み、ステンレス層及び純アルミニウム層の表面硬度、並びに耐衝撃性の指標としての変形高さを測定した。その結果を表２にまとめて示す。さらに、図４に、実施例１９〜２３及び比較例３の圧延接合体についての、ＨＳＴＳ２＋ＨＡＴＡ２と変形高さ（μｍ）の関係を示す。
【０１３２】
【表２】
2019025542.tif 000004
【０１３３】
［評価結果］
表２及び図４の結果から、ステンレス層と純アルミニウム層からなる圧延接合体については、下記式（３）
ＨＳＴＳ２＋ＨＡＴＡ２≧１７．９３      （３）
を満たすことにより、変形高さを４００μｍ以下に抑制できることが分かった。４００μｍ以下の変形高さは、圧延接合体を電子機器の筐体として使用した場合に、筐体内部に実装される部品に悪影響を与えることがない範囲であると評価される。
また、下記式（４）
ＨＳＴＳ２＋ＨＡＴＡ２≧２２．５２      （４）
を満たすことにより、変形高さがさらに小さくなり、３４０μｍ以下に抑制できることが明らかとなった。３４０μｍ以下の変形高さは、圧延接合体を電子機器の筐体として使用した場合に、筐体内部に実装される部品に悪影響を与えることが全くない範囲であり、電子機器全体の薄型化、電池容量の増加、実装容量の増加等を図ることができる。
【０１３４】
３．ステンレス層／アルミニウム合金層よりなる圧延接合体から成形加工された電子機器用筐体
（実施例２４）
まず、原板として以下の種類の材料を用意し、表面活性化接合法により、圧延接合体を製造した。
ステンレス材としてＳＵＳ３０４  ＢＡ（厚み０．２５ｍｍ）を用い、アルミニウム合金材としてアルミニウム合金Ａ５０５２  Ｈ３４（厚み０．８ｍｍ）を用いた。
ＳＵＳ３０４及びＡ５０５２の接合する各々の面に対してスパッタエッチング処理を実施した。ＳＵＳ３０４についてのスパッタエッチングは、スパッタガスとしてＡｒを流入し、０．１Ｐａ下で、プラズマ出力４８００Ｗ、ライン速度４ｍ／分の条件にて実施し、Ａ５０５２についてのスパッタエッチングは、スパッタガスとしてＡｒを流入し、０．１Ｐａ下で、プラズマ出力６４００Ｗ、ライン速度４ｍ／分の条件にて実施した。
スパッタエッチング処理後のＳＵＳ３０４とＡ５０５２を、常温で、圧延線荷重３．０ｔｆ／ｃｍ〜６．０ｔｆ／ｃｍにてロール圧接により接合し、ＳＵＳ３０４とＡ５０５２の圧延接合体を得た。この圧延接合体に対し、３２０℃、８時間の条件でバッチ熱処理を行った。
続いて、上記圧延接合体についてテンションレベラーによる伸び率１〜２％程度の形状修正を実施した。これによって、圧延接合体の総厚みを１〜２％程度減少させ、アルミニウム合金層を硬化させ、総厚み０．９７０ｍｍの圧延接合体を製造した。
【０１３５】
続いて、得られた圧延接合体について、縦１５０ｍｍ×横７５ｍｍ、深さ１０ｍｍで深絞り加工を行った。次に、ステンレス層を研磨し、アルミニウム合金層を研削して、電子機器の背面となる総厚み０．５５１ｍｍの筐体を製造した。
【０１３６】
［ステンレス層・純アルミニウム層の厚み等の測定］
得られた筐体背面の中央部を２５ｍｍ×２５ｍｍのサイズに切り出した後、上述のステンレス層／アルミニウム合金層からなる電子機器用圧延接合体の測定方法と同様にして、ステンレス層及びアルミニウム合金層の厚み、ステンレス層及びアルミニウム合金層の表面硬度、並びに耐衝撃性の指標としての変形高さを測定した。その結果を表３にまとめて示す。
【０１３７】
【表３】
2019025542.tif 000005
【０１３８】
［評価結果］
表３に示すように、ステンレス層とアルミニウム合金層からなる圧延接合体を成形加工して得られた実施例２４の電子機器用筐体は、下記式（１）ないしは式（２）
ＨＳＴＳ２＋ＨＡＡＴＡＡ２≧１１．１８      （１）
ＨＳＴＳ２＋ＨＡＡＴＡＡ２≧１４．７２      （２）
を満たしており、これによって変形高さを２５８μｍまで抑制できることが分かった。この耐衝撃性は、電子機器の筐体背面として使用した場合に、筐体内部に実装される部品に悪影響を与えることが全くない範囲であり、電子機器全体の薄型化、電池容量の増加、実装容量の増加等を図ることができる。
【０１３９】
４．アルミニウム合金層／ステンレス層／アルミニウム合金層からなる電子機器用圧延接合体
（実施例２５）
原板として以下の種類の材料を用意し、表面活性化接合法により、電子機器用圧延接合体を製造した。
ステンレス材としてＳＵＳ３０４  ＢＡ（厚み０．３ｍｍ）を用い、アルミニウム合金材としてアルミニウム合金Ａ５０５２  Ｈ３４（厚み０．１６ｍｍ）を用いた。
ＳＵＳ３０４及びＡ５０５２の接合する各々の面に対してスパッタエッチング処理を実施した。ＳＵＳ３０４についてのスパッタエッチングは、スパッタガスとしてＡｒを流入し、０．３Ｐａ下で、プラズマ出力７００Ｗ、１２分間の条件にて実施し、Ａ５０５２についてのスパッタエッチングは、スパッタガスとしてＡｒを流入し、０．３Ｐａ下で、プラズマ出力７００Ｗ、１２分間の条件にて実施した。
スパッタエッチング処理後のＳＵＳ３０４とＡ５０５２を、常温で、圧延ロール径１００ｍｍ〜２５０ｍｍ、圧延線荷重０．５ｔｆ／ｃｍ〜５．０ｔｆ／ｃｍの加圧力で、ステンレス層の圧下率０〜５％にてロール圧接により接合し、ＳＵＳ３０４とＡ５０５２から成る２層の圧延接合体を得た。
次に、前記の２層圧延接合体のＳＵＳ３０４の面と、アルミニウム合金Ａ５０５２  Ｈ３４（厚み０．３ｍｍ）の接合する面に対してスパッタエッチング処理を実施した。２層圧延接合体のＳＵＳ３０４面についてのスパッタエッチングは、スパッタガスとしてＡｒを流入し、０．３Ｐａ下で、プラズマ出力７００Ｗ、１２分間の条件にて実施し、Ａ５０５２についてのスパッタエッチングは、スパッタガスとしてＡｒを流入し、０．３Ｐａ下で、プラズマ出力７００Ｗ、１２分間の条件にて実施した。
スパッタエッチング処理後の２層圧延接合体のＳＵＳ３０４面とＡ５０５２を、常温で、圧延ロール径１００ｍｍ〜２５０ｍｍ、圧延線荷重０．５ｔｆ／ｃｍ〜５．０ｔｆ／ｃｍの加圧力で、ステンレス層の圧下率０〜５％にてロール圧接により接合し、Ａ５０５２／ＳＵＳ３０４／Ａ５０５２の３層圧延接合体を得た。
この圧延接合体に対し、３００℃、１時間の条件でバッチ熱処理を行い、総厚み０．５８３ｍｍの電子機器用圧延接合体を製造した。
【０１４０】
［ステンレス層・アルミニウム合金層の厚み］
実施例２５で得られた圧延接合体の断面の光学顕微鏡写真を取得し、その光学顕微鏡写真において任意の１０点におけるステンレス層及び各アルミニウム合金層の厚みを計測し、得られた値の平均値を算出した。
【０１４１】
［圧延接合体の厚み（総厚み）］
圧延接合体上の任意の３０点における厚みをマイクロメータで測定し、得られた測定値の平均値を算出した。
【０１４２】
［表面硬度］
マイクロビッカース硬度計（荷重２００ｇｆ）を用い、ステンレス層の表面硬度（Ｈｖ）をＪＩＳ  Ｚ  ２２４４（ビッカース硬さ試験−試験方法）に準じて測定した。
マイクロビッカース硬度計（荷重５０ｇｆ）を用い、各アルミニウム合金層の表面硬度（Ｈｖ）をＪＩＳ  Ｚ  ２２４４（ビッカース硬さ試験−試験方法）に準じて測定した。その結果を表４にまとめて示す。
【０１４３】
【表４】
2019025542.tif 000006
【０１４４】
［評価結果］
表４の結果から、ステンレス層とアルミニウム合金層からなる３層圧延接合体については、下記式（１）
ＨＳＴＳ２＋ＨＡＡＴＡＡ２≧１１．１８      （１）
を満たすことにより、変形高さを４００μｍ以下に抑制できることが分かった。４００μｍ以下の変形高さは、圧延接合体を電子機器の筐体として使用した場合に、筐体内部に実装される部品に悪影響を与えることがない範囲であると評価することができる。
また、下記式（２）
ＨＳＴＳ２＋ＨＡＡＴＡＡ２≧１４．７２      （２）
を満たすことにより、変形高さがさらに小さくなり、３４０μｍ以下に抑制できることが分かった。３４０μｍ以下の変形高さは、圧延接合体を電子機器の筐体として使用した場合に、筐体内部に実装される部品に悪影響を与えることが全くない範囲であり、電子機器全体の薄型化、電池容量の増加、実装容量の増加等を図ることができる。
【符号の説明】
【０１４５】
１      圧延接合体
２      アルミニウム合金層
３      ステンレス層
５      電子機器用筐体
１０    台座
２０    鋼球
３０    アクリル管
４０    重り
５０    背面
５１    側面
Ａ      平面部分
【図１】
2019025542.tif 000007
【図２】
2019025542.tif 000008
【図３】
2019025542.tif 000009
【図４】
2019025542.tif 000010
【図５】
2019025542.tif 000011
【図６】
2019025542.tif 000012
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
金属を主体とする電子機器用圧延接合体であって、
ステンレス層とアルミニウム合金層からなり、
前記ステンレス層の厚みＴＳ（ｍｍ）及び表面硬度ＨＳ（Ｈｖ）、並びに前記アルミニウム合金層の厚みＴＡＡ（ｍｍ）及び表面硬度ＨＡＡ（Ｈｖ）が下記式（１）
１１．１８≦ＨＳＴＳ２＋ＨＡＡＴＡＡ２≦５３．１４      （１）
を満たし、ただし、
０．２≦ＴＳ＋ＴＡＡ≦１．６
０．０５≦ＴＳ≦０．４
０．１≦ＴＡＡ≦１．１
である電子機器用圧延接合体。
【請求項２】
下記式（２）
１４．７２≦ＨＳＴＳ２＋ＨＡＡＴＡＡ２≦５３．１４      （２）
を満たす請求項１に記載の電子機器用圧延接合体。
【請求項３】
金属を主体とする電子機器用圧延接合体であって、
ステンレス層と純アルミニウム層からなり、
前記ステンレス層の厚みＴＳ（ｍｍ）及び表面硬度ＨＳ（Ｈｖ）、並びに前記純アルミニウム層の厚みＴＡ（ｍｍ）及び表面硬度ＨＡ（Ｈｖ）が下記式（３）
１７．９３≦ＨＳＴＳ２＋ＨＡＴＡ２≦５０．１８      （３）
を満たし、ただし、
０．２≦ＴＳ＋ＴＡ≦１．６
０．０５≦ＴＳ≦０．４
０．１≦ＴＡ≦１．１
である電子機器用圧延接合体。
【請求項４】
下記式（４）
２２．５２≦ＨＳＴＳ２＋ＨＡＴＡ２≦５０．１８      （４）
を満たす請求項３に記載の電子機器用圧延接合体。
【請求項５】
前記圧延接合体の総厚みに対する前記ステンレス層の厚みＴＳの比率が、１０％以上６０％以下である請求項１〜４のいずれか１項に記載の電子機器用圧延接合体。
【請求項６】
前記ステンレス層の表面硬度ＨＳが、２００以上３８０以下である請求項１〜５のいずれか１項に記載の電子機器用圧延接合体。
【請求項７】
圧延接合体の上に固定した直径６ｍｍの鋼球に、２０ｇの重りを５００ｍｍの高さから落下させたときの変形高さが、４００μｍ以下である請求項１〜６のいずれか１項に記載の電子機器用圧延接合体。
【請求項８】
電子機器筐体用である請求項１〜７のいずれか１項に記載の電子機器用圧延接合体。
【請求項９】
金属を主体とする電子機器用筐体であって、
背面及び／又は側面がステンレス層とアルミニウム合金層からなる圧延接合体を含み、  前記ステンレス層の厚みＴＳ（ｍｍ）及び表面硬度ＨＳ（Ｈｖ）、並びに前記アルミニウム合金層の厚みＴＡＡ（ｍｍ）及び表面硬度ＨＡＡ（Ｈｖ）が下記式（１）
１１．１８≦ＨＳＴＳ２＋ＨＡＡＴＡＡ２≦５３．１４      （１）
を満たし、ただし、
０．２≦ＴＳ＋ＴＡＡ≦１．２
０．０５≦ＴＳ≦０．４
０．１≦ＴＡＡ≦１．１
である電子機器用筐体。
【請求項１０】
下記式（２）
１４．７２≦ＨＳＴＳ２＋ＨＡＡＴＡＡ２≦５３．１４      （２）
を満たす請求項９に記載の電子機器用筐体。
【請求項１１】
金属を主体とする電子機器用筐体であって、
背面及び／又は側面がステンレス層と純アルミニウム層からなる圧延接合体を含み、
前記ステンレス層の厚みＴＳ（ｍｍ）及び表面硬度ＨＳ（Ｈｖ）、並びに前記純アルミニウム層の厚みＴＡ（ｍｍ）及び表面硬度ＨＡ（Ｈｖ）が下記式（３）
１７．９３≦ＨＳＴＳ２＋ＨＡＴＡ２≦５０．１８      （３）
を満たし、ただし、
０．２≦ＴＳ＋ＴＡ≦１．２
０．０５≦ＴＳ≦０．４
０．１≦ＴＡ≦１．１
である電子機器用筐体。
【請求項１２】
下記式（４）
２２．５２≦ＨＳＴＳ２＋ＨＡＴＡ２≦５０．１８      （４）
を満たす請求項１１に記載の電子機器用筐体。
【請求項１３】
前記圧延接合体の総厚みに対する前記ステンレス層の厚みＴＳの比率が、１０％以上６０％以下である請求項９〜１２のいずれか１項に記載の電子機器用筐体。
【請求項１４】
前記ステンレス層の表面硬度ＨＳが、２００以上３８０以下である請求項９〜１３のいずれか１項に記載の電子機器用筐体。
【請求項１５】
圧延接合体の上に固定した直径６ｍｍの鋼球に、２０ｇの重りを５００ｍｍの高さから落下させたときの変形高さが、４００μｍ以下である請求項９〜１４のいずれか１項に記載の電子機器用筐体。